(57)【要約】【課題】接続構造体を得る際に、タクトタイムを効果的に短くすることができる電子部品を提供する。【解決手段】本発明に係る電子部品は、複数の第１の電極を表面に有する第１の電子部品本体と、前記第１の電極に面接触した状態で配置されたはんだ部と、前記第１の電子部品本体の前記第１の電極側の表面上に配置された接着剤層とを備え、前記はんだ部の外表面が、前記接着剤層により覆われており、前記接着剤層の硬化温度が、前記はんだ部の融点よりも高く、前記接着剤層が、１６０℃及び３０秒間の条件で加熱したときに硬化する性質を有する。【選択図】図１
2019145793.tif 000002
【特許請求の範囲】
【請求項１】
複数の第１の電極を表面に有する第１の電子部品本体と、前記第１の電極に面接触した状態で配置されたはんだ部と、前記第１の電子部品本体の前記第１の電極側の表面上に配置された接着剤層とを備え、
前記はんだ部の外表面が、前記接着剤層により覆われており、
前記接着剤層の硬化温度が、前記はんだ部の融点よりも高く、
前記接着剤層が、１６０℃及び３０秒間の条件で加熱したときに硬化する性質を有する、電子部品。
【請求項２】
複数の第１の電極を表面に有する第１の電子部品本体と、前記第１の電極に面接触した状態で配置されたはんだ部と、前記第１の電子部品本体の前記第１の電極側の表面上に配置された接着剤中間層と、前記接着剤中間層の前記第１の電子部品本体側とは反対側の表面上に配置された接着剤層とを備え、
前記はんだ部の外表面が、前記接着剤中間層又は前記接着剤層により覆われており、
前記接着剤層の硬化温度が、前記接着剤中間層の硬化温度よりも低い、電子部品。
【請求項３】
前記接着剤中間層の材料が、熱硬化性化合物と熱硬化剤とを含む、請求項２に記載の電子部品。
【請求項４】
前記接着剤層の材料が、熱硬化性化合物と熱硬化剤とを含む、請求項１〜３のいずれか１項に記載の電子部品。
【請求項５】
前記はんだ部の融点が、１００℃以上２５０℃以下である、請求項１〜４のいずれか１項に記載の電子部品。
【請求項６】
前記接着剤層の外側の表面が露出しているか、又は前記接着剤層の外側の表面に保護フィルムが積層されている、請求項１〜５のいずれか１項に記載の電子部品。
【請求項７】
複数の第１の電極を表面に有する第１の電子部品本体と、はんだ粒子及びバインダーを含む導電材料とを用いて、前記第１の電子部品本体の前記第１の電極側の表面上に、前記導電材料を配置する工程と、
前記導電材料を前記はんだ粒子の融点以上に加熱することで、前記バインダーを除去し、かつ、前記はんだ粒子を前記第１の電極上に寄せ集めてかつ前記はんだ粒子を溶融させた後に固化させて、前記第１の電極に面接触した状態のはんだ部を形成する工程と、
前記第１の電子部品本体の前記第１の電極側の表面上に接着剤を配置することで、該接着剤により接着剤層を形成して、前記はんだ部の外表面が前記接着剤層により覆われている電子部品を得る工程とを備える、電子部品の製造方法。
【請求項８】
複数の第１の電極を表面に有する第１の電子部品本体と、はんだ粒子及び接着剤を含む導電材料とを用いて、前記第１の電子部品本体の前記第１の電極側の表面上に、前記導電材料を配置する工程と、
前記導電材料を前記はんだ粒子の融点以上に加熱することで、前記はんだ粒子を前記第１の電極上に寄せ集めてかつ前記はんだ粒子を溶融させた後に固化させて、前記第１の電極に面接触した状態のはんだ部を形成し、かつ、前記導電材料に含まれる前記接着剤により接着剤層を形成して、前記はんだ部の外表面が前記接着剤層により覆われている電子部品を得る工程とを備える、電子部品の製造方法。
【請求項９】
複数の第１の電極を表面に有する第１の電子部品本体と、はんだ粒子及び接着剤を含む導電材料とを用いて、前記第１の電子部品本体の前記第１の電極側の表面上に、前記導電材料を配置する工程と、
前記導電材料を前記はんだ粒子の融点以上に加熱することで、前記はんだ粒子を前記第１の電極上に寄せ集めてかつ前記はんだ粒子を溶融させた後に固化させて、前記第１の電極に面接触した状態のはんだ部を形成し、かつ、前記導電材料に含まれる前記接着剤により接着剤中間層を形成する工程と、
前記接着剤中間層の前記第１の電子部品本体側とは反対側の表面上に接着剤を配置することで、該接着剤により接着剤層を形成して、前記はんだ部の外表面が前記接着剤中間層又は前記接着剤層により覆われている電子部品を得る工程とを備える、電子部品の製造方法。
【請求項１０】
前記接着剤層の硬化温度が、前記接着剤中間層の硬化温度よりも低い、請求項９に記載の電子部品の製造方法。
【請求項１１】
前記接着剤中間層の材料が、熱硬化性化合物と熱硬化剤とを含む、請求項９又は１０に記載の電子部品の製造方法。
【請求項１２】
前記接着剤層の硬化温度が、前記はんだ部の融点よりも高く、
前記接着剤層が、１６０℃及び３０秒間の条件で加熱したときに硬化する性質を有する、請求項７〜１１のいずれか１項に記載の電子部品の製造方法。
【請求項１３】
前記接着剤層の材料が、熱硬化性化合物と熱硬化剤とを含む、請求項７〜１２のいずれか１項に記載の電子部品の製造方法。
【請求項１４】
前記はんだ粒子の融点が、１００℃以上２５０℃以下である、請求項７〜１３のいずれか１項に記載の電子部品の製造方法。
【請求項１５】
前記はんだ粒子の粒子径が、０．０１μｍ以上５０μｍ以下である、請求項７〜１４のいずれか１項に記載の電子部品の製造方法。
【請求項１６】
前記導電材料１００重量％中、前記はんだ粒子の含有量が、３５重量％以上８０重量％以下である、請求項７〜１５のいずれか１項に記載の電子部品の製造方法。
【請求項１７】
請求項７〜１６のいずれか１項に記載の電子部品の製造方法により電子部品を得る工程と、
前記接着剤層の前記第１の電子部品本体側とは反対側の表面上に、複数の第２の電極を表面に有する第２の電子部品本体を前記第２の電極側から配置して、積層体を得る工程と、
得られた積層体を前記はんだ部の融点以上に加熱し、加圧することで、前記第１の電子部品本体と前記第２の電子部品本体とを接着剤層により接着し、かつ、前記第１の電極と前記第２の電極とを、はんだにより電気的に接続する工程とを備える、接続構造体の製造方法。
【発明の詳細な説明】
【技術分野】
【０００１】
本発明は、電極上に配置されたはんだ部を備える電子部品及び電子部品の製造方法に関する。また、本発明は、上記電子部品を用いた接続構造体の製造方法に関する。
【背景技術】
【０００２】
異方性導電ペースト及び異方性導電フィルム等の異方性導電材料が広く知られている。上記異方性導電材料では、バインダー樹脂中に導電性粒子が分散されている。
【０００３】
上記異方性導電材料は、各種の接続構造体を得るために使用されている。上記異方性導電材料による接続としては、例えば、フレキシブルプリント基板とガラス基板との接続（ＦＯＧ（Ｆｉｌｍ  ｏｎ  Ｇｌａｓｓ））、半導体チップとフレキシブルプリント基板との接続（ＣＯＦ（Ｃｈｉｐ  ｏｎ  Ｆｉｌｍ））、半導体チップとガラス基板との接続（ＣＯＧ（Ｃｈｉｐ  ｏｎ  Ｇｌａｓｓ））、並びにフレキシブルプリント基板とガラスエポキシ基板との接続（ＦＯＢ（Ｆｉｌｍ  ｏｎ  Ｂｏａｒｄ））等が挙げられる。
【０００４】
上記異方性導電材料により、例えば、フレキシブルプリント基板の電極とガラスエポキシ基板の電極とを電気的に接続する際には、ガラスエポキシ基板上に、導電性粒子を含む異方性導電材料を配置する。次に、フレキシブルプリント基板を積層して、加熱及び加圧する。これにより、異方性導電材料を硬化させて、導電性粒子を介して電極間を電気的に接続して、接続構造体を得る。
【０００５】
上記異方性導電材料の一例として、下記の特許文献１には、導電性粒子と、該導電性粒子の融点で硬化が完了しない樹脂成分とを含む異方性導電材料が記載されている。上記導電性粒子としては、具体的には、錫（Ｓｎ）、インジウム（Ｉｎ）、ビスマス（Ｂｉ）、銀（Ａｇ）、銅（Ｃｕ）、亜鉛（Ｚｎ）、鉛（Ｐｂ）、カドミウム（Ｃｄ）、ガリウム（Ｇａ）及びタリウム（Ｔｌ）等の金属や、これらの金属の合金が挙げられている。
【０００６】
特許文献１では、上記導電性粒子の融点よりも高く、かつ上記樹脂成分の硬化が完了しない温度に、異方性導電樹脂を加熱する樹脂加熱ステップと、上記樹脂成分を硬化させる樹脂成分硬化ステップとを経て、電極間を電気的に接続することが記載されている。また、特許文献１には、特許文献１の図８に示された温度プロファイルで実装を行うことが記載されている。特許文献１では、異方性導電樹脂が加熱される温度にて硬化が完了しない樹脂成分内で、導電性粒子が溶融する。
【０００７】
下記の特許文献２には、熱硬化性樹脂を含む樹脂層と、はんだ粉と、硬化剤とを含み、上記はんだ粉と上記硬化剤とが上記樹脂層中に存在する接着テープが開示されている。この接着テープは、フィルム状であり、ペースト状ではない。
【０００８】
また、特許文献２では、上記接着テープを用いた接着方法が開示されている。具体的には、第一基板、接着テープ、第二基板、接着テープ、及び第三基板を下からこの順に積層して、積層体を得る。このとき、第一基板の表面に設けられた第一電極と、第二基板の表面に設けられた第二電極とを対向させる。また、第二基板の表面に設けられた第二電極と第三基板の表面に設けられた第三電極とを対向させる。そして、積層体を所定の温度で加熱して接着する。これにより、接続構造体を得る。
【先行技術文献】
【特許文献】
【０００９】
【特許文献１】特開２００４−２６０１３１号公報
【特許文献２】ＷＯ２００８／０２３４５２Ａ１
【発明の概要】
【発明が解決しようとする課題】
【００１０】
はんだ粒子と樹脂成分とを含む従来の異方性導電材料を用いた接続構造体の製造では、２つの電子部品本体の間に異方性導電材料を配置した後、異方性導電材料を加熱し、溶融したはんだ粒子を電極上へ凝集させる工程（凝集工程）が行われ、続いて、樹脂成分を加熱により硬化させる工程（硬化工程）が行われる。凝集工程では、はんだ粒子を電極上に凝集させるために、異方性導電材料の粘度を低くし、かつ樹脂成分の硬化を抑制する必要がある。従来の異方性導電材料を用いた接続構造体の製造では、凝集工程が十分に終了した後でなければ、硬化工程を開始することができず、タクトタイムが長くなることがある。
【００１１】
本発明の目的は、接続構造体を得る際に、タクトタイムを効果的に短くすることができる電子部品及び電子部品の製造方法を提供することである。また、本発明の目的は、上記電子部品を用いた接続構造体の製造方法を提供することである。
【課題を解決するための手段】
【００１２】
本発明の広い局面によれば、複数の第１の電極を表面に有する第１の電子部品本体と、前記第１の電極に面接触した状態で配置されたはんだ部と、前記第１の電子部品本体の前記第１の電極側の表面上に配置された接着剤層とを備え、前記はんだ部の外表面が、前記接着剤層により覆われており、前記接着剤層の硬化温度が、前記はんだ部の融点よりも高く、前記接着剤層が、１６０℃及び３０秒間の条件で加熱したときに硬化する性質を有する、電子部品が提供される。
【００１３】
本発明の広い局面によれば、複数の第１の電極を表面に有する第１の電子部品本体と、前記第１の電極に面接触した状態で配置されたはんだ部と、前記第１の電子部品本体の前記第１の電極側の表面上に配置された接着剤中間層と、前記接着剤中間層の前記第１の電子部品本体側とは反対側の表面上に配置された接着剤層とを備え、前記はんだ部の外表面が、前記接着剤中間層又は前記接着剤層により覆われており、前記接着剤層の硬化温度が、前記接着剤中間層の硬化温度よりも低い、電子部品が提供される。
【００１４】
本発明に係る電子部品のある特定の局面では、前記接着剤中間層の材料が、熱硬化性化合物と熱硬化剤とを含む。
【００１５】
本発明に係る電子部品のある特定の局面では、前記接着剤層の材料が、熱硬化性化合物と熱硬化剤とを含む。
【００１６】
本発明に係る電子部品のある特定の局面では、前記はんだ部の融点が、１００℃以上２５０℃以下である。
【００１７】
本発明に係る電子部品のある特定の局面では、前記接着剤層の外側の表面が露出しているか、又は前記接着剤層の外側の表面に保護フィルムが積層されている。
【００１８】
本発明の広い局面によれば、複数の第１の電極を表面に有する第１の電子部品本体と、はんだ粒子及びバインダーを含む導電材料とを用いて、前記第１の電子部品本体の前記第１の電極側の表面上に、前記導電材料を配置する工程と、前記導電材料を前記はんだ粒子の融点以上に加熱することで、前記バインダーを除去し、かつ、前記はんだ粒子を前記第１の電極上に寄せ集めてかつ前記はんだ粒子を溶融させた後に固化させて、前記第１の電極に面接触した状態のはんだ部を形成する工程と、前記第１の電子部品本体の前記第１の電極側の表面上に接着剤を配置することで、該接着剤により接着剤層を形成して、前記はんだ部の外表面が前記接着剤層により覆われている電子部品を得る工程とを備える、電子部品の製造方法が提供される。
【００１９】
本発明の広い局面によれば、複数の第１の電極を表面に有する第１の電子部品本体と、はんだ粒子及び接着剤を含む導電材料とを用いて、前記第１の電子部品本体の前記第１の電極側の表面上に、前記導電材料を配置する工程と、前記導電材料を前記はんだ粒子の融点以上に加熱することで、前記はんだ粒子を前記第１の電極上に寄せ集めてかつ前記はんだ粒子を溶融させた後に固化させて、前記第１の電極に面接触した状態のはんだ部を形成し、かつ、前記導電材料に含まれる前記接着剤により接着剤層を形成して、前記はんだ部の外表面が前記接着剤層により覆われている電子部品を得る工程とを備える、電子部品の製造方法が提供される。
【００２０】
本発明の広い局面によれば、複数の第１の電極を表面に有する第１の電子部品本体と、はんだ粒子及び接着剤を含む導電材料とを用いて、前記第１の電子部品本体の前記第１の電極側の表面上に、前記導電材料を配置する工程と、前記導電材料を前記はんだ粒子の融点以上に加熱することで、前記はんだ粒子を前記第１の電極上に寄せ集めてかつ前記はんだ粒子を溶融させた後に固化させて、前記第１の電極に面接触した状態のはんだ部を形成し、かつ、前記導電材料に含まれる前記接着剤により接着剤中間層を形成する工程と、前記接着剤中間層の前記第１の電子部品本体側とは反対側の表面上に接着剤を配置することで、該接着剤により接着剤層を形成して、前記はんだ部の外表面が前記接着剤中間層又は前記接着剤層により覆われている電子部品を得る工程とを備える、電子部品の製造方法が提供される。
【００２１】
本発明に係る電子部品の製造方法のある特定の局面では、前記接着剤層の硬化温度が、前記接着剤中間層の硬化温度よりも低い。
【００２２】
本発明に係る電子部品の製造方法のある特定の局面では、前記接着剤中間層の材料が、熱硬化性化合物と熱硬化剤とを含む。
【００２３】
本発明に係る電子部品の製造方法のある特定の局面では、前記接着剤層の硬化温度が、前記はんだ部の融点よりも高く、前記接着剤層が、１６０℃及び３０秒間の条件で加熱したときに硬化する性質を有する。
【００２４】
本発明に係る電子部品の製造方法のある特定の局面では、前記接着剤層の材料が、熱硬化性化合物と熱硬化剤とを含む。
【００２５】
本発明に係る電子部品の製造方法のある特定の局面では、前記はんだ粒子の融点が、１００℃以上２５０℃以下である。
【００２６】
本発明に係る電子部品の製造方法のある特定の局面では、前記はんだ粒子の粒子径が、０．０１μｍ以上５０μｍ以下である。
【００２７】
本発明に係る電子部品の製造方法のある特定の局面では、前記導電材料１００重量％中、前記はんだ粒子の含有量が、３５重量％以上８０重量％以下である。
【００２８】
本発明の広い局面によれば、上述した電子部品の製造方法により電子部品を得る工程と、前記接着剤層の前記第１の電子部品本体側とは反対側の表面上に、複数の第２の電極を表面に有する第２の電子部品本体を前記第２の電極側から配置して、積層体を得る工程と、得られた積層体を前記はんだ部の融点以上に加熱し、加圧することで、前記第１の電子部品本体と前記第２の電子部品本体とを接着剤層により接着し、かつ、前記第１の電極と前記第２の電極とを、はんだにより電気的に接続する工程とを備える、接続構造体の製造方法が提供される。
【発明の効果】
【００２９】
本発明に係る電子部品は、複数の第１の電極を表面に有する第１の電子部品本体と、上記第１の電極に面接触した状態で配置されたはんだ部と、上記第１の電子部品本体の上記第１の電極側の表面上に配置された接着剤層とを備える。本発明に係る電子部品では、上記はんだ部の外表面が、上記接着剤層により覆われている。本発明に係る電子部品では、上記接着剤層の硬化温度が、上記はんだ部の融点よりも高い。本発明に係る電子部品では、上記接着剤層が、１６０℃及び３０秒間の条件で加熱したときに硬化する性質を有する。本発明に係る電子部品では、上記の構成が備えられているので、接続構造体を得る際に、タクトタイムを効果的に短くすることができる。
【００３０】
本発明に係る電子部品は、複数の第１の電極を表面に有する第１の電子部品本体と、上記第１の電極に面接触した状態で配置されたはんだ部と、上記第１の電子部品本体の上記第１の電極側の表面上に配置された接着剤中間層と、上記接着剤中間層の上記第１の電子部品本体側とは反対側の表面上に配置された接着剤層とを備える。本発明に係る電子部品では、上記はんだ部の外表面が、上記接着剤中間層又は上記接着剤層により覆われている。本発明に係る電子部品では、上記接着剤層の硬化温度が、上記接着剤中間層の硬化温度よりも低い。本発明に係る電子部品では、上記の構成が備えられているので、接続構造体を得る際に、タクトタイムを効果的に短くすることができる。
【００３１】
本発明に係る電子部品の製造方法は、複数の第１の電極を表面に有する第１の電子部品本体と、はんだ粒子及びバインダーを含む導電材料とを用いて、上記第１の電子部品本体の上記第１の電極側の表面上に、上記導電材料を配置する工程を備える。本発明に係る電子部品の製造方法は、上記導電材料を上記はんだ粒子の融点以上に加熱することで、上記バインダーを除去し、かつ、上記はんだ粒子を上記第１の電極上に寄せ集めてかつ上記はんだ粒子を溶融させた後に固化させて、上記第１の電極に面接触した状態のはんだ部を形成する工程を備える。本発明に係る電子部品の製造方法は、上記第１の電子部品本体の上記第１の電極側の表面上に接着剤を配置することで、該接着剤により接着剤層を形成して、上記はんだ部の外表面が上記接着剤層により覆われている電子部品を得る工程とを備える。本発明に係る電子部品の製造方法では、上記の構成が備えられているので、接続構造体を得る際に、タクトタイムを効果的に短くすることができる。
【００３２】
本発明に係る電子部品の製造方法は、複数の第１の電極を表面に有する第１の電子部品本体と、はんだ粒子及び接着剤を含む導電材料とを用いて、上記第１の電子部品本体の上記第１の電極側の表面上に、上記導電材料を配置する工程を備える。本発明に係る電子部品の製造方法は、上記導電材料を上記はんだ粒子の融点以上に加熱することで、上記はんだ粒子を上記第１の電極上に寄せ集めてかつ上記はんだ粒子を溶融させた後に固化させて、上記第１の電極に面接触した状態のはんだ部を形成する工程を備える。本発明に係る電子部品の製造方法は、上記導電材料に含まれる上記接着剤により接着剤層を形成して、上記はんだ部の外表面が上記接着剤層により覆われている電子部品を得る工程を備える。本発明に係る電子部品の製造方法では、上記の構成が備えられているので、接続構造体を得る際に、タクトタイムを効果的に短くすることができる。
【００３３】
本発明に係る電子部品の製造方法は、複数の第１の電極を表面に有する第１の電子部品本体と、はんだ粒子及び接着剤を含む導電材料とを用いて、上記第１の電子部品本体の上記第１の電極側の表面上に、上記導電材料を配置する工程を備える。本発明に係る電子部品の製造方法は、上記導電材料を上記はんだ粒子の融点以上に加熱することで、上記はんだ粒子を上記第１の電極上に寄せ集めてかつ上記はんだ粒子を溶融させた後に固化させて、上記第１の電極に面接触した状態のはんだ部を形成し、かつ、上記導電材料に含まれる上記接着剤により接着剤中間層を形成する工程を備える。本発明に係る電子部品の製造方法は、上記接着剤中間層の上記第１の電子部品本体側とは反対側の表面上に接着剤を配置することで、該接着剤により接着剤層を形成して、上記はんだ部の外表面が上記接着剤中間層又は上記接着剤層により覆われている電子部品を得る工程を備える。本発明に係る電子部品の製造方法では、上記の構成が備えられているので、接続構造体を得る際に、タクトタイムを効果的に短くすることができる。
【図面の簡単な説明】
【００３４】
【図１】図１は、本発明の第１の実施形態に係る電子部品を模式的に示す断面図である。
【図２】図２は、本発明の第２の実施形態に係る電子部品を模式的に示す断面図である。
【図３】図３（ａ）〜（ｃ）は、本発明の第１の実施形態に係る電子部品を製造する方法の一例の各工程を説明するための断面図である。
【図４】図４（ａ）及び（ｂ）は、本発明の第１の実施形態に係る電子部品を製造する方法の他の一例の各工程を説明するための断面図である。
【図５】図５（ａ）〜（ｃ）は、本発明の第２の実施形態に係る電子部品を製造する方法の一例の各工程を説明するための断面図である。
【図６】図６は、本発明の第１の実施形態に係る電子部品を用いて得られる接続構造体を模式的に示す断面図である。
【図７】図７（ａ）〜（ｃ）は、本発明の第１の実施形態に係る電子部品を用いて、接続構造体を製造する方法の一例の各工程を説明するための断面図である。
【図８】図８は、接続構造体の変形例を示す断面図である。
【発明を実施するための形態】
【００３５】
以下、本発明の詳細を説明する。
【００３６】
本発明に係る電子部品は、複数の第１の電極を表面に有する第１の電子部品本体と、上記第１の電極に面接触した状態で配置されたはんだ部と、上記第１の電子部品本体の上記第１の電極側の表面上に配置された接着剤層とを備える。本発明に係る電子部品では、上記はんだ部の外表面が、上記接着剤層により覆われている。本発明に係る電子部品では、上記接着剤層の硬化温度が、上記はんだ部の融点よりも高い。本発明に係る電子部品では、上記接着剤層が、１６０℃及び３０秒間の条件で加熱したときに硬化する性質を有する。
【００３７】
本発明に係る電子部品は、複数の第１の電極を表面に有する第１の電子部品本体と、上記第１の電極に面接触した状態で配置されたはんだ部と、上記第１の電子部品本体の上記第１の電極側の表面上に配置された接着剤中間層と、上記接着剤中間層の上記第１の電子部品本体側とは反対側の表面上に配置された接着剤層とを備える。本発明に係る電子部品では、上記はんだ部の外表面が、上記接着剤中間層又は上記接着剤層により覆われている。本発明に係る電子部品では、上記接着剤層の硬化温度が、上記接着剤中間層の硬化温度よりも低い。
【００３８】
本発明に係る電子部品では、第２の電子部品本体の接着前に、上記第１の電極に面接触した状態で配置されたはんだ部が既に形成されている。本発明に係る電子部品では、上記の構成が備えられているので、電子部品を用いて接続構造体を得る際に、タクトタイムを効果的に短くすることができる。また、予めはんだ部が形成されているため、第２の電子部品本体の積層工程以降に、凝集不良に起因する導通不良が生じない。このため、接続構造体及び第２の電子部品の廃棄量を少なくすることができる。
【００３９】
本発明に係る電子部品の製造方法は、複数の第１の電極を表面に有する第１の電子部品本体と、はんだ粒子及びバインダーを含む導電材料とを用いて、上記第１の電子部品本体の上記第１の電極側の表面上に、上記導電材料を配置する工程を備える。本発明に係る電子部品の製造方法は、上記導電材料を上記はんだ粒子の融点以上に加熱することで、上記バインダーを除去し、かつ、上記はんだ粒子を上記第１の電極上に寄せ集めてかつ上記はんだ粒子を溶融させた後に固化させて、上記第１の電極に面接触した状態のはんだ部を形成する工程を備える。本発明に係る電子部品の製造方法は、上記第１の電子部品本体の上記第１の電極側の表面上に接着剤を配置することで、該接着剤により接着剤層を形成して、上記はんだ部の外表面が上記接着剤層により覆われている電子部品を得る工程を備える。
【００４０】
本発明に係る電子部品の製造方法は、複数の第１の電極を表面に有する第１の電子部品本体と、はんだ粒子及び接着剤を含む導電材料とを用いて、上記第１の電子部品本体の上記第１の電極側の表面上に、上記導電材料を配置する工程を備える。本発明に係る電子部品の製造方法は、上記導電材料を上記はんだ粒子の融点以上に加熱することで、上記はんだ粒子を上記第１の電極上に寄せ集めてかつ上記はんだ粒子を溶融させた後に固化させて、上記第１の電極に面接触した状態のはんだ部を形成する工程を備える。この工程において、本発明に係る電子部品の製造方法では、上記導電材料に含まれる上記接着剤により接着剤層を形成して、上記はんだ部の外表面が上記接着剤層により覆われている電子部品を得る。
【００４１】
本発明に係る電子部品の製造方法は、複数の第１の電極を表面に有する第１の電子部品本体と、はんだ粒子及び接着剤を含む導電材料とを用いて、上記第１の電子部品本体の上記第１の電極側の表面上に、上記導電材料を配置する工程を備える。本発明に係る電子部品の製造方法は、上記導電材料を上記はんだ粒子の融点以上に加熱することで、上記はんだ粒子を上記第１の電極上に寄せ集めてかつ上記はんだ粒子を溶融させた後に固化させて、上記第１の電極に面接触した状態のはんだ部を形成し、かつ、上記導電材料に含まれる上記接着剤により接着剤中間層を形成する工程を備える。本発明に係る電子部品の製造方法は、上記接着剤中間層の上記第１の電子部品本体側とは反対側の表面上に接着剤を配置することで、該接着剤により接着剤層を形成して、上記はんだ部の外表面が上記接着剤中間層又は上記接着剤層により覆われている電子部品を得る工程を備える。
【００４２】
本発明に係る電子部品の製造方法では、第２の電子部品本体の接着前に、上記第１の電極に面接触した状態で配置されたはんだ部が既に形成されている。本発明に係る電子部品の製造方法では、上記の構成が備えられているので、電子部品を用いて接続構造体を得る際に、タクトタイムを効果的に短くすることができる。また、予めはんだ部が形成されているため、第２の電子部品本体の積層工程以降に、凝集不良に起因する導通不良が生じない。このため、接続構造体及び第２の電子部品の廃棄量を少なくすることができる。
【００４３】
はんだ粒子と樹脂成分とを含む従来の異方性導電材料を用いた接続構造体の製造では、２つの電子部品本体の間に異方性導電材料を配置した後、異方性導電材料を加熱し、溶融したはんだ粒子を電極上へ凝集させる工程（凝集工程）が行われ、続いて、樹脂成分を加熱により硬化させる工程（硬化工程）が行われる。凝集工程では、はんだ粒子を電極上に凝集させるために、異方性導電材料の粘度を低くする必要がある。凝集工程において、異方性導電材料の粘度を低くするために、凝集工程の加熱温度や樹脂成分の配合等を調節することにより、樹脂成分の硬化を抑制する必要がある。従来の異方性導電材料を用いた接続構造体の製造では、凝集工程が十分に終了した後でなければ、硬化工程を開始することができず、タクトタイムが長くなることがある。
【００４４】
本発明では、第２の電子部品本体の接着前に、上記第１の電極に面接触した状態で配置されたはんだ部が既に形成されている。本発明では、上記の構成が備えられているので、接続構造体の製造の際に、凝集工程を省略することができる。本発明では、２つの電子部品本体を接着剤により接着し、はんだ部を再溶融させて電極間をはんだにより電気的に接続することで、接続構造体を得ることができる。結果として、接続構造体を得る際に、タクトタイムを効果的に短くすることができる。
【００４５】
また、本発明では、上記の構成が備えられているので、電極間を電気的に接続する場合に、はんだ部を介して上下の対向した電極間を接続すればよいので、電極間の導通信頼性を効果的に高めることができる。また、本発明では、はんだ部を形成する際に、複数のはんだ粒子の一部が、接続されてはならない横方向の電極間に配置され難く、接続されてはならない横方向の電極間に配置されるはんだ粒子の量をかなり少なくすることができる。結果として、本発明では、接続されてはならない横方向の電極間において、はんだの残存量を少なくすることができる。結果として、接続されてはならない隣接する横方向の電極間の絶縁信頼性を効果的に高めることができる。
【００４６】
上記電子部品では、上記接着剤層の外側の表面は、露出しているか、又は、上記接着剤層の外側の表面に保護フィルムが積層されていることが好ましい。上記電子部品では、上記接着剤層の外側の表面は、露出していてもよい。上記電子部品では、上記接着剤層の外側の表面に保護フィルムが積層されていることがより好ましい。上記保護フィルムとしては、樹脂フィルム等が挙げられる。
【００４７】
以下、図面を参照しつつ、本発明の具体的な実施形態を説明する。
【００４８】
図１は、本発明の第１の実施形態に係る電子部品を模式的に示す断面図である。
【００４９】
図１に示す電子部品１は、第１の電子部品本体２と、はんだ部１１と、接着剤層１２とを備える。第１の電子部品本体２は、表面上（上面）に、複数の第１の電極２ａを有する。はんだ部１１は、第１の電極２ａに面接触した状態で配置されている。接着剤層１２は、第１の電子部品本体２の第１の電極２ａ側の表面上に配置されている。接着剤層１２は、第１の電子部品本体２の第１の電極２ａがない表面上に配置されている。はんだ部１１の外表面が、接着剤層１２により覆われている。
【００５０】
上記接着剤層は、上記はんだ部の外表面だけではなく、上記第１の電極の外表面を覆っていてもよい。上記接着剤層は、上記はんだ部の外表面の全部を覆っていてもよく、上記はんだ部の外表面の一部を覆っていてもよい。上記はんだ部は、上記接着剤層から突出している部分を有していてもよく、上記接着剤層から突出している部分を有していなくてもよい。
【００５１】
なお、第１の電子部品本体２の第１の電極２ａが無い領域では、はんだは存在しない。第１の電子部品本体２の第１の電極２ａに面接触した状態で配置されているはんだ部１１以外に、第１の電子部品本体２の第１の電極２ａに接していないはんだは存在しない。なお、少量であれば、第１の電子部品本体２の第１の電極２ａがない領域に、はんだが存在していてもよく、第１の電子部品本体２の第１の電極２ａに面接触した状態で配置されているはんだ部１１以外に、第１の電子部品本体２の第１の電極２ａに接していないはんだが存在していてもよい。
【００５２】
本発明では、接着剤層１２の硬化温度は、はんだ部１１の融点よりも高い。接着剤層１２の硬化温度がはんだ部１１の融点よりも高いことで、接続構造体を得る際に、はんだ部１１が溶融する前に接着剤層１２が硬化することを抑制し、はんだ部１１を介して上下の対向した電極間を電気的に接続することができ、電極間の導通信頼性を効果的に高めることができる。
【００５３】
電極間の導通信頼性を効果的に高める観点からは、上記接着剤層の硬化温度と上記はんだ部の融点との差の絶対値は、３０℃以上であることが好ましく、５０℃以上であることがより好ましい。
【００５４】
電極間の導通信頼性を効果的に高める観点からは、上記はんだ部の融点は、好ましくは１００℃以上、より好ましくは１２０℃以上であり、好ましくは２５０℃以下、より好ましくは２００℃以下である。
【００５５】
上記接着剤層の硬化温度は、接着剤（上記接着剤層の材料）を示差走査熱量測定（ＤＳＣ）で測定し、得られた結果における発熱ピークの立ち上がり開始の温度を意味する。上記はんだ部の融点は、示差走査熱量測定（ＤＳＣ）により求めることができる。示差走査熱量測定（ＤＳＣ）装置としては、ＳＩＩ社製「ＥＸＳＴＡＲ  ＤＳＣ７０２０」等が挙げられる。
【００５６】
本発明では、接着剤層１２は、１６０℃及び３０秒間の条件で加熱したときに硬化する性質を有する。接着剤層１２が上記の性質を有することで、接続構造体を得る際に、接着剤層１２の硬化時間を短縮することができる。結果として、接続構造体を得る際に、タクトタイムを効果的に短くすることができる。
【００５７】
接続構造体を得る際に、タクトタイムを効果的に短くする観点からは、上記接着剤層は、１６０℃及び１０秒間の条件で加熱したときに硬化する性質を有することが好ましく、１６０℃及び５秒間の条件で加熱したときに硬化する性質を有することがより好ましい。
【００５８】
上記接着剤層が、上述した条件で硬化する性質を有しているか否かを評価する方法としては、接着剤（上記接着剤層の材料）を上述した条件で加熱した評価用サンプルを作製した後、上記評価用サンプルを示差走査熱量測定（ＤＳＣ）で測定し、発熱ピークの有無で判断する方法等が挙げられる。
【００５９】
図２は、本発明の第２の実施形態に係る電子部品を模式的に示す断面図である。
【００６０】
図２に示す電子部品１Ａは、第１の電子部品本体２と、はんだ部１１と、接着剤層１２Ａと、接着剤中間層１３Ａとを備える。第１の電子部品本体２は、表面上（上面）に、複数の第１の電極２ａを有する。はんだ部１１は、第１の電極２ａに面接触した状態で配置されている。接着剤中間層１３Ａは、第１の電子部品本体２の第１の電極２ａ側の表面上に配置されている。接着剤中間層１３Ａは、第１の電子部品本体２の第１の電極２ａがない表面上に配置されている。接着剤層１２Ａは、接着剤中間層１３Ａの第１の電子部品本体２側とは反対側の表面上に配置されている。はんだ部１１の外表面が、接着剤中間層１３Ａ又は接着剤層１２Ａにより覆われている。
【００６１】
上記接着剤中間層は、上記第１の電極の外表面を覆っていてもよく、上記はんだ部の外表面を覆っていてもよい。上記接着剤中間層は、上記はんだ部の外表面の全部を覆っていてもよく、上記はんだ部の外表面の一部を覆っていてもよい。上記接着剤中間層は、上記はんだ部の外表面を覆っていなくてもよい。上記はんだ部は、上記接着剤中間層から突出している部分を有していてもよく、上記接着剤中間層から突出している部分を有していなくてもよい。上記接着剤層は、上記第１の電極の外表面を覆っていてもよく、上記はんだ部の外表面を覆っていてもよい。上記接着剤層は、上記はんだ部の外表面の全部を覆っていてもよく、上記はんだ部の外表面の一部を覆っていてもよい。上記接着剤層は、上記はんだ部の外表面を覆っていなくてもよい。上記はんだ部は、上記接着剤層から突出している部分を有していてもよく、上記接着剤層から突出している部分を有していなくてもよい。
【００６２】
なお、第１の電子部品本体２の第１の電極２ａが無い領域では、はんだは存在しない。第１の電子部品本体２の第１の電極２ａに面接触した状態で配置されているはんだ部１１以外に、第１の電子部品本体２の第１の電極２ａに接していないはんだは存在しない。なお、少量であれば、第１の電子部品本体２の第１の電極２ａがない領域に、はんだが存在していてもよく、第１の電子部品本体２の第１の電極２ａに面接触した状態で配置されているはんだ部１１以外に、第１の電子部品本体２の第１の電極２ａに接していないはんだが存在していてもよい。
【００６３】
本発明では、接着剤層１２Ａの硬化温度は、接着剤中間層１３Ａの硬化温度よりも低い。接着剤層１２Ａの硬化温度が接着剤中間層１３Ａの硬化温度よりも低いことで、接続構造体を得る際に、接着剤層１２Ａの硬化時間を短縮することができる。結果として、接続構造体を得る際に、タクトタイムを効果的に短くすることができる。
【００６４】
接続構造体を得る際に、タクトタイムを効果的に短くする観点からは、上記接着剤層の硬化温度は上記接着剤中間層の硬化温度よりも４０℃以上低いことが好ましく、上記接着剤層の硬化温度は上記接着剤中間層の硬化温度よりも２０℃以上低いことがより好ましい。
【００６５】
上記接着剤層の硬化温度及び上記接着剤中間層の硬化温度は、上記接着剤層の材料又は上記接着剤中間層の材料を示差走査熱量測定（ＤＳＣ）で測定し、得られた結果における発熱ピークの立ち上がり開始の温度を意味する。示差走査熱量測定（ＤＳＣ）装置としては、ＳＩＩ社製「ＥＸＳＴＡＲ  ＤＳＣ７０２０」等が挙げられる。
【００６６】
次に本発明の第１の実施形態に係る電子部品を製造する方法について説明する。
【００６７】
図３（ａ）〜（ｃ）は、本発明の第１の実施形態に係る電子部品を製造する方法の一例の各工程を説明するための断面図である。
【００６８】
複数の第１の電極２ａを表面（上面）に有する第１の電子部品本体２を用意する。図３（ａ）に示すように、第１の電子部品本体２の表面上に、複数のはんだ粒子２２とバインダー２３とを含む導電材料２１を配置する（第１Ａの工程）。導電材料２１の配置の後に、はんだ粒子２２は、第１の電極２ａ（ライン）上と、第１の電極２ａが形成されていない領域（スペース）上との双方に配置されている。本実施形態では、導電材料２１として、導電ペーストが用いられている。
【００６９】
導電材料２１の配置方法は特に限定されない。導電材料２１の配置方法としては、ディスペンサーによる塗布、スクリーン印刷、及びインクジェット装置による吐出等が挙げられる。
【００７０】
次に、はんだ粒子２２の融点以上に導電材料２１を加熱する。この加熱によって、図３（ｂ）に示すように、バインダー２３を除去し、かつ、はんだ粒子２２を第１の電極２ａ上に寄せ集めてかつはんだ粒子２２を溶融させた後に固化させて、第１の電極２ａに面接触した状態のはんだ部１１を形成する（第２Ａの工程）。はんだ部１１は、はんだ粒子２２が凝集し、溶融したはんだ粒子２２が互いに接合して形成される。この加熱時には、電極が形成されていない領域に存在していたはんだ粒子２２は、第１の電極２ａ上に集まる（自己凝集効果）。導電フィルムではなく、導電ペーストを用いた場合には、はんだ粒子２２が、第１の電極２ａ上により一層効果的に集まる。
【００７１】
上記第２Ａの工程において、上記バインダーは、除去されることが好ましい。上記バインダーは、加熱により除去されることが好ましい。また、上記第２Ａの工程では、上記はんだ部を形成した後に、上記バインダーを除去するバインダー除去工程を備えていてもよい。上記バインダー除去工程としては、乾燥工程及び真空乾燥工程等が挙げられる。なお、上記バインダーは、上記第１の電子部品本体の表面や上記はんだ部の表面に存在していてもよい。
【００７２】
次に、図３（ｃ）に示すように、第１の電子部品本体２の第１の電極２ａ側の表面上に接着剤を配置することで、該接着剤により接着剤層１２を形成する（第３Ａの工程）。はんだ部１１の外表面は、接着剤層１２により覆われている。上記接着剤の配置方法は特に限定されない。上記接着剤の配置方法としては、ディスペンサーによる塗布、スクリーン印刷、及びインクジェット装置による吐出等が挙げられる。
【００７３】
上記接着剤層の硬化温度は、上記はんだ部の融点よりも高いことが好ましい。上記接着剤層の硬化温度が上記はんだ部の融点よりも高いことで、接続構造体を得る際に、上記はんだ部が溶融する前に上記接着剤層が硬化することを抑制し、上記はんだ部を介して上下の対向した電極間を電気的に接続することができ、電極間の導通信頼性を効果的に高めることができる。
【００７４】
上記接着剤層は、１６０℃及び３０秒間の条件で加熱したときに硬化する性質を有することが好ましい。上記接着剤層が上記の性質を有することで、接続構造体を得る際に、上記接着剤層の硬化時間を短縮することができる。結果として、接続構造体を得る際に、タクトタイムを効果的に短くすることができる。
【００７５】
上記第２Ａの工程の加熱時に上記導電材料の上記第１の電子部品本体側とは反対の表面は、露出していてもよく、保護フィルムが積層されていてもよい。上記第２Ａの工程の加熱時に上記導電材料の上記第１の電子部品本体側とは反対の表面は、露出していることが好ましい。また、上記第３Ａの工程後に、上記接着剤層の上記第１の電子部品本体側とは反対の表面に保護フィルムを積層してもよい。上記保護フィルムは、接続構造体の作製時に、第２の電子部品本体を積層する前に剥離することが好ましい。上記保護フィルムとしては、樹脂フィルム等が挙げられる。
【００７６】
上記のようにして、図１に示す電子部品１を得ることができる。
【００７７】
図４（ａ）及び（ｂ）は、本発明の第１の実施形態に係る電子部品を製造する方法の他の一例（変形例）の各工程を説明するための断面図である。
【００７８】
複数の第１の電極２ａを表面（上面）に有する第１の電子部品本体２を用意する。図４（ａ）に示すように、第１の電子部品本体２の表面上に、複数のはんだ粒子２２と接着剤２３Ａとを含む導電材料２１Ａを配置する（第１Ｂの工程）。導電材料２１Ａの配置の後に、はんだ粒子２２は、第１の電極２ａ（ライン）上と、第１の電極２ａが形成されていない領域（スペース）上との双方に配置されている。本実施形態では、導電材料２１Ａとして、導電ペーストが用いられている。
【００７９】
導電材料２１Ａの配置方法は特に限定されない。導電材料２１Ａの配置方法としては、ディスペンサーによる塗布、スクリーン印刷、及びインクジェット装置による吐出等が挙げられる。
【００８０】
次に、はんだ粒子２２の融点以上に導電材料２１Ａを加熱する。この加熱によって、図４（ｂ）に示すように、はんだ粒子２２を第１の電極２ａ上に寄せ集めてかつはんだ粒子２２を溶融させた後に固化させて、第１の電極２ａに面接触した状態のはんだ部１１を形成し、かつ、導電材料２１Ａに含まれる接着剤２３Ａにより接着剤層１２Ａを形成する（第２Ｂの工程）。はんだ部１１の外表面は、接着剤層１２Ａにより覆われている。はんだ部１１は、はんだ粒子２２が凝集し、溶融したはんだ粒子２２が互いに接合して形成される。接着剤層１２Ａは、接着剤２３Ａにより形成される。この加熱時には、電極が形成されていない領域に存在していたはんだ粒子２２は、第１の電極２ａ上に集まる（自己凝集効果）。導電フィルムではなく、導電ペーストを用いた場合には、はんだ粒子２２が、第１の電極２ａ上により一層効果的に集まる。上記接着剤層は、上記接着剤を硬化させることで形成されることが好ましい。上記接着剤層は、上記接着剤の硬化を進行させることで、Ｂステージ化していることが好ましい。
【００８１】
上記接着剤層の硬化温度は、上記はんだ部の融点よりも高いことが好ましい。上記接着剤層の硬化温度が上記はんだ部の融点よりも高いことで、接続構造体を得る際に、上記はんだ部が溶融する前に上記接着剤層が硬化することを抑制し、上記はんだ部を介して上下の対向した電極間を電気的に接続することができ、電極間の導通信頼性を効果的に高めることができる。
【００８２】
上記接着剤層は、１６０℃及び３０秒間の条件で加熱したときに硬化する性質を有することが好ましい。上記接着剤層が上記の性質を有することで、接続構造体を得る際に、上記接着剤層の硬化時間を短縮することができる。結果として、接続構造体を得る際に、タクトタイムを効果的に短くすることができる。
【００８３】
上記第２Ｂの工程の加熱時に上記導電材料の上記第１の電子部品本体側とは反対の表面は、露出していてもよく、保護フィルムが積層されていてもよい。上記第２Ｂの工程の加熱時に上記導電材料の上記第１の電子部品本体側とは反対の表面は、露出していることが好ましい。また、上記第２Ｂの工程後に、上記接着剤層の上記第１の電子部品本体側とは反対の表面に保護フィルムを積層してもよい。上記保護フィルムは、接続構造体の作製時に、第２の電子部品本体を積層する前に剥離することが好ましい。上記保護フィルムとしては、樹脂フィルム等が挙げられる。
【００８４】
上記のようにして、図１に示す電子部品１を得ることができる。
【００８５】
図５（ａ）〜（ｃ）は、本発明の第２の実施形態に係る電子部品を製造する方法の一例の各工程を説明するための断面図である。
【００８６】
複数の第１の電極２ａを表面（上面）に有する第１の電子部品本体２を用意する。図５（ａ）に示すように、第１の電子部品本体２の表面上に、複数のはんだ粒子２２と接着剤２３Ｂとを含む導電材料２１Ｂを配置する（第１Ｃの工程）。導電材料２１Ｂの配置の後に、はんだ粒子２２は、第１の電極２ａ（ライン）上と、第１の電極２ａが形成されていない領域（スペース）上との双方に配置されている。本実施形態では、導電材料２１Ｂとして、導電ペーストが用いられている。
【００８７】
導電材料２１Ｂの配置方法は特に限定されない。導電材料２１Ｂの配置方法としては、ディスペンサーによる塗布、スクリーン印刷、及びインクジェット装置による吐出等が挙げられる。
【００８８】
次に、はんだ粒子２２の融点以上に導電材料２１Ｂを加熱する。この加熱によって、図５（ｂ）に示すように、はんだ粒子２２を第１の電極２ａ上に寄せ集めてかつはんだ粒子２２を溶融させた後に固化させて、第１の電極２ａに面接触した状態のはんだ部１１を形成し、かつ、導電材料２１Ｂに含まれる接着剤２３Ｂにより接着剤中間層１３Ｂを形成する（第２Ｃの工程）。はんだ部１１は、はんだ粒子２２が凝集し、溶融したはんだ粒子２２が互いに接合して形成される。接着剤中間層１３Ｂは、接着剤２３Ｂにより形成される。この加熱時には、電極が形成されていない領域に存在していたはんだ粒子２２は、第１の電極２ａ上に集まる（自己凝集効果）。導電フィルムではなく、導電ペーストを用いた場合には、はんだ粒子２２が、第１の電極２ａ上により一層効果的に集まる。上記接着剤中間層は、上記接着剤を硬化させることで形成されることが好ましい。上記接着剤中間層は、上記接着剤の硬化を進行させることで、Ｂステージ化していることが好ましい。上記接着剤中間層は、半硬化している状態であってもよく、完全に硬化している状態であってもよい。
【００８９】
次に、図５（ｃ）に示すように、接着剤中間層１３Ｂの第１の電子部品本体２側とは反対側の表面上に接着剤を配置することで、該接着剤により接着剤層１２Ｂを形成する（第３Ｃの工程）。はんだ部１１の外表面は、接着剤中間層１３Ｂ又は接着剤層１２Ｂにより覆われている。上記接着剤の配置方法は特に限定されない。上記接着剤の配置方法としては、ディスペンサーによる塗布、スクリーン印刷、及びインクジェット装置による吐出等が挙げられる。
【００９０】
上記接着剤層の硬化温度は、上記接着剤中間層の硬化温度よりも低いことが好ましい。上記接着剤層の硬化温度が上記接着剤中間層の硬化温度よりも低いことで、接続構造体を得る際に、上記接着剤層の硬化時間を短縮することができる。結果として、接続構造体を得る際に、タクトタイムを効果的に短くすることができる。
【００９１】
上記接着剤層の硬化温度は、上記はんだ部の融点よりも高いことが好ましい。上記接着剤層の硬化温度が上記はんだ部の融点よりも高いことで、接続構造体を得る際に、上記はんだ部が溶融する前に上記接着剤層が硬化することを抑制し、上記はんだ部を介して上下の対向した電極間を電気的に接続することができ、電極間の導通信頼性を効果的に高めることができる。
【００９２】
上記接着剤層は、１６０℃及び３０秒間の条件で加熱したときに硬化する性質を有することが好ましい。上記接着剤層が上記の性質を有することで、接続構造体を得る際に、上記接着剤層の硬化時間を短縮することができる。結果として、接続構造体を得る際に、タクトタイムを効果的に短くすることができる。
【００９３】
上記第２Ｃの工程の加熱時に上記導電材料の上記第１の電子部品本体側とは反対の表面は、露出していてもよく、保護フィルムが積層されていてもよい。上記第２Ｃの工程の加熱時に上記導電材料の上記第１の電子部品本体側とは反対の表面は、露出していることが好ましい。また、上記第３Ｃの工程後に、上記接着剤層の上記第１の電子部品本体側とは反対の表面に保護フィルムを積層してもよい。上記保護フィルムは、接続構造体の作製時に、第２の電子部品本体を積層する前に剥離することが好ましい。上記保護フィルムとしては、樹脂フィルム等が挙げられる。
【００９４】
上記のようにして、図２に示す電子部品１Ａを得ることができる。
【００９５】
本発明に係る電子部品及び本発明に係る電子部品の製造方法により得られる電子部品は、接続構造体を得るために用いられることが好ましい。上記電子部品は、複数の第２の電極を表面に有する第２の電子部品本体を、上記接着剤層を介して接着し、かつ、上記第１の電極と上記第２の電極とを電気的に接続させるために用いられることが好ましい。
【００９６】
次に、本発明の第１の実施形態に係る電子部品を用いて得られる接続構造体及び接続構造体の製造方法について説明する。
【００９７】
図６は、本発明の第１の実施形態に係る電子部品を用いて得られる接続構造体を模式的に示す断面図である。
【００９８】
図６に示す接続構造体３１は、第１の電子部品本体２と、第２の電子部品本体３と、第１の電子部品本体２と第２の電子部品本体３とを接続している接続部４とを備える。接続部４は、はんだ部１１に由来するはんだ電極４Ａと、接着剤層１２に由来する接着部４Ｂとを有する。はんだ電極４Ａは、はんだ部１１が再溶融した後に、固化して形成されていることが好ましい。接着部４Ｂは、接着剤層１２が硬化されて形成されていることが好ましい。
【００９９】
第１の電子部品本体２は表面（上面）に、複数の第１の電極２ａを有する。第２の電子部品本体３は表面（下面）に、複数の第２の電極３ａを有する。第１の電極２ａと第２の電極３ａとが、はんだ電極４Ａにより電気的に接続されている。従って、第１の電子部品本体２と第２の電子部品本体３とが、はんだ電極４Ａにより電気的に接続されている。なお、接続部４において、第１の電極２ａと第２の電極３ａとの間に集まったはんだ電極４Ａとは異なる領域（接着部４Ｂ部分）では、はんだは存在しない。はんだ電極４Ａとは異なる領域（接着部４Ｂ部分）では、はんだ電極４Ａと離れたはんだは存在しない。なお、少量であれば、第１の電極２ａと第２の電極３ａとの間に集まったはんだ電極４Ａとは異なる領域（接着部４Ｂ部分）に、はんだが存在していてもよい。
【０１００】
図６に示すように、接続構造体３１では、第１の電極２ａと第２の電極３ａとの間で、はんだ部１１が再溶融し、はんだ電極４Ａが形成されている。このため、はんだ電極４Ａと第１の電極２ａ、並びにはんだ電極４Ａと第２の電極３ａとの接続面積が大きくなる。このため、接続構造体３１における導通信頼性及び接続信頼性が高くなる。
【０１０１】
なお、図６に示す接続構造体３１では、はんだ電極４Ａ（はんだ）の全てが、第１の電極２ａ及び第２の電極３ａ間の対向している領域に位置している。図８に示す変形例の接続構造体３１Ｘは、接続部４Ｘのみが、図６に示す接続構造体３１と異なる。接続部４Ｘは、はんだ電極４ＸＡと接着部４ＸＢとを有する。接続構造体３１Ｘのように、はんだ電極４ＸＡ（はんだ）の多くが、第１の電極２ａ及び第２の電極３ａの対向している領域に位置しており、はんだ電極４ＸＡ（はんだ）の一部が第１の電極２ａ及び第２の電極３ａの対向している領域から側方にはみ出していてもよい。第１の電極２ａ及び第２の電極３ａの対向している領域から側方にはみ出しているはんだ電極４ＸＡ（はんだ）は、はんだ電極４ＸＡの一部であり、はんだ電極４ＸＡから離れたはんだではない。なお、本実施形態では、はんだ電極から離れたはんだの量を少なくすることができるが、はんだ電極から離れたはんだが接着部中に存在していてもよい。
【０１０２】
はんだ粒子の使用量を少なくすれば、接続構造体３１を得ることが容易になる。はんだ粒子の使用量を多くすれば、接続構造体３１Ｘを得ることが容易になる。
【０１０３】
接続構造体３１，３１Ｘでは、第１の電極２ａと接続部４，４Ｘと第２の電極３ａとの積層方向に第１の電極２ａと第２の電極３ａとの対向し合う部分をみたときに、第１の電極２ａと第２の電極３ａとの対向し合う部分の面積１００％中の５０％以上に、接続部４，４Ｘ中のはんだ電極４Ａ，４ＸＡ（はんだ）が配置されていることが好ましい。接続部４，４Ｘ中のはんだ電極４Ａ，４ＸＡ（はんだ）が、上記の好ましい態様を満足することで、導通信頼性をより一層高めることができる。
【０１０４】
上記第１の電極と上記接続部と上記第２の電極との積層方向に上記第１の電極と上記第２の電極との対向し合う部分をみたときに、上記第１の電極と上記第２の電極との対向し合う部分の面積１００％中の５０％以上に、上記接続部中のはんだ電極（はんだ）が配置されていることが好ましい。上記第１の電極と上記接続部と上記第２の電極との積層方向に上記第１の電極と上記第２の電極との対向し合う部分をみたときに、上記第１の電極と上記第２の電極との対向し合う部分の面積１００％中の６０％以上に、上記接続部中のはんだ電極（はんだ）が配置されていることがより好ましい。上記第１の電極と上記接続部と上記第２の電極との積層方向に上記第１の電極と上記第２の電極との対向し合う部分をみたときに、上記第１の電極と上記第２の電極との対向し合う部分の面積１００％中の７０％以上に、上記接続部中のはんだ電極（はんだ）が配置されていることがさらに好ましい。上記第１の電極と上記接続部と上記第２の電極との積層方向に上記第１の電極と上記第２の電極との対向し合う部分をみたときに、上記第１の電極と上記第２の電極との対向し合う部分の面積１００％中の８０％以上に、上記接続部中のはんだ電極（はんだ）が配置されていることが特に好ましい。上記第１の電極と上記接続部と上記第２の電極との積層方向に上記第１の電極と上記第２の電極との対向し合う部分をみたときに、上記第１の電極と上記第２の電極との対向し合う部分の面積１００％中の９０％以上に、上記接続部中のはんだ電極（はんだ）が配置されていることが最も好ましい。上記接続部中のはんだ電極（はんだ）が、上記の好ましい態様を満足することで、導通信頼性をより一層高めることができる。
【０１０５】
上記第１の電極と上記接続部と上記第２の電極との積層方向と直交する方向に上記第１の電極と上記第２の電極との対向し合う部分をみたときに、上記第１の電極と上記第２の電極との対向し合う部分に、上記接続部中のはんだ電極（はんだ）の６０％以上が配置されていることが好ましい。上記第１の電極と上記接続部と上記第２の電極との積層方向と直交する方向に上記第１の電極と上記第２の電極との対向し合う部分をみたときに、上記第１の電極と上記第２の電極との対向し合う部分に、上記接続部中のはんだ電極（はんだ）の７０％以上が配置されていることがより好ましい。上記第１の電極と上記接続部と上記第２の電極との積層方向と直交する方向に上記第１の電極と上記第２の電極との対向し合う部分をみたときに、上記第１の電極と上記第２の電極との対向し合う部分に、上記接続部中のはんだ電極（はんだ）の９０％以上が配置されていることがさらに好ましい。上記第１の電極と上記接続部と上記第２の電極との積層方向と直交する方向に上記第１の電極と上記第２の電極との対向し合う部分をみたときに、上記第１の電極と上記第２の電極との対向し合う部分に、上記接続部中のはんだ電極（はんだ）の９５％以上が配置されていることが特に好ましい。上記第１の電極と上記接続部と上記第２の電極との積層方向と直交する方向に上記第１の電極と上記第２の電極との対向し合う部分をみたときに、上記第１の電極と上記第２の電極との対向し合う部分に、上記接続部中のはんだ電極（はんだ）の９９％以上が配置されていることが最も好ましい。上記接続部中のはんだ電極（はんだ）が、上記の好ましい態様を満足することで、導通信頼性をより一層高めることができる。
【０１０６】
次に、本発明の第１の実施形態に係る電子部品を用いて、接続構造体を製造する方法について説明する。
【０１０７】
図７（ａ）〜（ｃ）は、本発明の第１の実施形態に係る電子部品を用いて、接続構造体を製造する方法の一例の各工程を説明するための断面図である。
【０１０８】
まず、図７（ａ）に示すように、図１に示す電子部品１を用意する。また、複数の第２の電極３ａを表面（下面）に有する第２の電子部品本体３を用意する。
【０１０９】
次に、図７（ｂ）に示すように、接着剤層１２の第１の電子部品本体２側とは反対側の表面上に、第２の電極３ａ側から、第２の電子部品本体３を配置して、積層体を得る（積層工程）。このとき、第１の電極２ａと第２の電極３ａとを対向させる。即ち、はんだ部１１と第２の電極３ａとを対向させる。
【０１１０】
次に、得られた積層体をはんだ部１１の融点以上に加熱し、加圧することで、第１の電子部品本体２と第２の電子部品本体３とを接着剤層により接着し、かつ、第１の電極２ａと第２の電極３ａとを、はんだにより電気的に接続する（熱圧着工程）。
【０１１１】
この結果、図７（ｃ）に示すように、第１の電子部品本体２と第２の電子部品本体３とを接続している接続部４を、はんだ部１１及び接着剤層１２により形成する。第１の電極２ａと第２の電極３ａとが、接続部４中のはんだにより電気的に接続されている。上記はんだ部が再溶融した後に固化することで、上記はんだ電極が形成されることが好ましい。上記接着剤層が硬化されることで、上記接着部が形成されることが好ましい。上記熱圧着工程において、上記接着剤層が熱硬化性を有する場合には、上記接着剤層の硬化温度以上に加熱することが好ましい。
【０１１２】
上記のようにして、図６に示す接続構造体３１が得られる。なお、上記積層工程と上記熱圧着工程とは連続して行われてもよい。また、上記積層工程を行った後に、得られる第１の電子部品本体２と、はんだ部１１及び接着剤層１２と、第２の電子部品本体３との積層体を、加熱部に移動させて、上記熱圧着工程を行ってもよい。上記加熱を行うために、加熱部材上に上記積層体を配置してもよく、加熱された空間内に上記積層体を配置してもよい。
【０１１３】
上記熱圧着工程における加熱温度は、好ましくは１４０℃以上、より好ましくは１６０℃以上であり、好ましくは４５０℃以下、より好ましくは２５０℃以下、さらに好ましくは２００℃以下である。
【０１１４】
上記熱圧着工程における加熱方法としては、加圧加熱接合装置等を用いて、加熱しながら加圧する方法、はんだ部の融点以上に、接続構造体全体を、リフロー炉又はオーブンを用いて加熱する方法、及び接続構造体の接続部のみを局所的に加熱する方法が挙げられる。
【０１１５】
局所的に加熱する方法に用いる器具としては、ホットプレート、熱風を付与するヒートガン、はんだゴテ、及び赤外線ヒーター等が挙げられる。
【０１１６】
また、ホットプレートにて局所的に加熱する際、接続部直下は、熱伝導性の高い金属にて、その他の加熱することが好ましくない個所は、フッ素樹脂等の熱伝導性の低い材質にて、ホットプレート上面を形成することが好ましい。
【０１１７】
上記熱圧着工程における加圧圧力は、好ましくは２ＭＰａ以上、より好ましくは４ＭＰａ以上であり、好ましくは１５ＭＰａ以下、より好ましくは１０ＭＰａ以下である。
【０１１８】
上記熱圧着工程における加圧方法としては、加圧加熱接合装置等を用いて、加熱しながら加圧する方法等が挙げられる。
【０１１９】
上記第１の電子部品本体及び第２の電子部品本体は、特に限定されない。上記第１の電子部品本体及び第２の電子部品本体としては、具体的には、半導体チップ、半導体パッケージ、ＬＥＤチップ、ＬＥＤパッケージ、コンデンサ及びダイオード等の電子部品、並びに樹脂フィルム、プリント基板、フレキシブルプリント基板、フレキシブルフラットケーブル、リジッドフレキシブル基板、ガラスエポキシ基板及びガラス基板等の回路基板等の電子部品等が挙げられる。上記第１の電子部品本体及び第２の電子部品本体は、電子部品であることが好ましい。
【０１２０】
上記第１の電子部品本体及び上記第２の電子部品本体の内の少なくとも一方が、樹脂フィルム、フレキシブルプリント基板、フレキシブルフラットケーブル又はリジッドフレキシブル基板であることが好ましい。上記第２の電子部品本体が、樹脂フィルム、フレキシブルプリント基板、フレキシブルフラットケーブル又はリジッドフレキシブル基板であることが好ましい。樹脂フィルム、フレキシブルプリント基板、フレキシブルフラットケーブル及びリジッドフレキシブル基板は、柔軟性が高く、比較的軽量であるという性質を有する。このような基板の接続に従来の導電材料を用いた場合には、はんだ粒子が電極上に集まりにくい傾向がある。これに対して、本発明では、予め上記第１の電子部品本体の上記第１の電極上に上記はんだ部が形成されているので、樹脂フィルム、フレキシブルプリント基板、フレキシブルフラットケーブル又はリジッドフレキシブル基板を用いたとしても、電極間の導通信頼性を十分に高めることができる。
【０１２１】
上記電子部品本体に設けられている電極としては、金電極、ニッケル電極、錫電極、アルミニウム電極、銅電極、モリブデン電極、銀電極、ＳＵＳ電極、及びタングステン電極等の金属電極が挙げられる。上記電子部品本体がフレキシブルプリント基板である場合には、上記電極は金電極、ニッケル電極、錫電極、銀電極又は銅電極であることが好ましい。上記電子部品本体がガラス基板である場合には、上記電極はアルミニウム電極、銅電極、モリブデン電極、銀電極又はタングステン電極であることが好ましい。なお、上記電極がアルミニウム電極である場合には、アルミニウムのみで形成された電極であってもよく、金属酸化物層の表面にアルミニウム層が積層された電極であってもよい。上記金属酸化物層の材料としては、３価の金属元素がドープされた酸化インジウム及び３価の金属元素がドープされた酸化亜鉛等が挙げられる。上記３価の金属元素としては、Ｓｎ、Ａｌ及びＧａ等が挙げられる。
【０１２２】
本発明に係る接続構造体では、上記第１の電極及び上記第２の電極は、エリアアレイ又はペリフェラルにて配置されていることが好ましい。上記第１の電極及び上記第２の電極が、エリアアレイ又はペリフェラルにて配置されている場合において、本発明の効果がより一層効果的に発揮される。上記エリアアレイとは、電子部品本体の電極が配置されている面にて、格子状に電極が配置されている構造のことである。上記ペリフェラルとは、電子部品本体の外周部に電極が配置されている構造のことである。従来の導電材料を用いた導電接続において、電極が櫛型に並んでいる構造の場合は、櫛に垂直な方向に沿ってはんだ粒子が凝集すればよいのに対して、上記エリアアレイ又はペリフェラル構造では電極が配置されている面において、全面にて均一にはんだ粒子が凝集する必要がある。そのため、従来の方法では、はんだ量が不均一になりやすいのに対して、本発明の方法では、はんだ量を均一にすることができ、電極間の導通信頼性を十分に高めることができる。
【０１２３】
上記導電材料としては、導電ペースト及び導電フィルム等が挙げられる。上記導電ペーストは異方性導電ペーストであることが好ましく、上記導電フィルムは異方性導電フィルムであることが好ましい。電極上にはんだをより一層効率的に配置する観点からは、上記導電材料は、導電ペーストであることが好ましい。
【０１２４】
電極上にはんだをより一層効率的に配置する観点からは、上記導電材料の２５℃での粘度（η２５）は、好ましくは０．１Ｐａ・ｓ以上、より好ましくは３０Ｐａ・ｓ以上、さらに好ましくは５０Ｐａ・ｓ以上であり、好ましくは４００Ｐａ・ｓ以下、より好ましくは３００Ｐａ・ｓ以下である。上記粘度（η２５）は、配合成分の種類及び配合量により適宜調整することができる。
【０１２５】
上記粘度（η２５）は、例えば、Ｅ型粘度計（東機産業社製「ＴＶＥ２２Ｌ」）等を用いて、２５℃及び５ｒｐｍの条件で測定することができる。
【０１２６】
以下、上記導電材料に含まれる各成分及び接着剤層の材料（接着剤）を説明する。
【０１２７】
（はんだ粒子）
上記導電材料は、はんだ粒子を含む。上記はんだ粒子は、中心部分及び外表面のいずれもがはんだにより形成されている。上記はんだ粒子は、中心部分及び外表面のいずれもがはんだである粒子である。
【０１２８】
上記はんだは、融点が４５０℃以下である金属（低融点金属）であることが好ましい。上記はんだ粒子は、融点が４５０℃以下である金属粒子（低融点金属粒子）であることが好ましい。上記低融点金属粒子は、低融点金属を含む粒子である。該低融点金属とは、融点が４５０℃以下の金属を示す。低融点金属の融点は好ましくは３００℃以下、より好ましくは１６０℃以下である。上記はんだは、融点が１５０℃未満の低融点はんだであることが好ましい。上記はんだ粒子の融点は、１５０℃未満であることが好ましい。
【０１２９】
電極上にはんだ粒子をより一層効率的に配置する観点からは、上記はんだ粒子の融点は、好ましくは１００℃以上、より好ましくは１２０℃以上であり、好ましくは２５０℃以下、より好ましくは２００℃以下である。
【０１３０】
上記はんだ粒子の融点は、示差走査熱量測定（ＤＳＣ）により求めることができる。示差走査熱量測定（ＤＳＣ）装置としては、ＳＩＩ社製「ＥＸＳＴＡＲ  ＤＳＣ７０２０」等が挙げられる。
【０１３１】
また、上記はんだ粒子は錫を含むことが好ましい。上記はんだ粒子に含まれる金属１００重量％中、錫の含有量は、好ましくは３０重量％以上、より好ましくは４０重量％以上、さらに好ましくは７０重量％以上、特に好ましくは９０重量％以上である。上記はんだ粒子における錫の含有量が、上記下限以上であると、はんだ部と電極との導通信頼性及び接続信頼性がより一層高くなる。
【０１３２】
なお、上記錫の含有量は、高周波誘導結合プラズマ発光分光分析装置（堀場製作所社製「ＩＣＰ−ＡＥＳ」）、又は蛍光Ｘ線分析装置（島津製作所社製「ＥＤＸ−８００ＨＳ」）等を用いて測定することができる。
【０１３３】
上記はんだ粒子を用いることで、はんだが溶融して電極に接合し、はんだ部が電極間を導通させる。例えば、はんだ部と電極とが点接触ではなく面接触しやすいため、接続抵抗が低くなる。また、上記はんだ粒子の使用により、はんだ部と電極との接合強度が高くなる結果、はんだ部と電極との剥離がより一層生じ難くなり、導通信頼性及び接続信頼性がより一層高くなる。
【０１３４】
上記はんだ粒子を構成する低融点金属は特に限定されない。該低融点金属は、錫、又は錫を含む合金であることが好ましい。該合金は、錫−銀合金、錫−銅合金、錫−銀−銅合金、錫−ビスマス合金、錫−亜鉛合金及び錫−インジウム合金等が挙げられる。電極に対する濡れ性に優れることから、上記低融点金属は、錫、錫−銀合金、錫−銀−銅合金、錫−ビスマス合金又は錫−インジウム合金であることが好ましい。上記低融点金属は、錫−ビスマス合金又は錫−インジウム合金であることがより好ましい。
【０１３５】
上記はんだ粒子は、ＪＩＳ  Ｚ３００１：溶接用語に基づき、液相線が４５０℃以下である溶加材であることが好ましい。上記はんだ粒子の組成としては、例えば亜鉛、金、銀、鉛、銅、錫、ビスマス及びインジウム等を含む金属組成が挙げられる。低融点で鉛フリーである錫−インジウム系（１１７℃共晶）、又は錫−ビスマス系（１３９℃共晶）が好ましい。すなわち、上記はんだ粒子は、鉛を含まないことが好ましく、錫とインジウムとを含むか、又は錫とビスマスとを含むことが好ましい。
【０１３６】
はんだ部と電極との接合強度をより一層高めるために、上記はんだ粒子は、ニッケル、銅、アンチモン、アルミニウム、亜鉛、鉄、金、チタン、リン、ゲルマニウム、テルル、コバルト、ビスマス、マンガン、クロム、モリブデン、及びパラジウム等の金属を含んでいてもよい。また、はんだ部と電極との接合強度をさらに一層高める観点からは、上記はんだ粒子は、ニッケル、銅、アンチモン、アルミニウム又は亜鉛を含むことが好ましい。はんだ部と電極との接合強度をより一層高める観点からは、接合強度を高めるためのこれらの金属の含有量は、はんだ粒子に含まれる金属１００重量％中、好ましくは０．０００１重量％以上、好ましくは１重量％以下である。
【０１３７】
上記はんだ粒子の粒子径は、好ましくは０．０１μｍ以上、より好ましくは１μｍ以上、さらに好ましくは２μｍ以上、特に好ましくは５μｍ以上であり、好ましくは５０μｍ以下、より好ましくは３０μｍ以下、さらに好ましくは２０μｍ以下である。上記はんだ粒子の粒子径が、上記下限以上及び上記上限以下であると、電極上にはんだ粒子より一層効率的に配置することができる。上記はんだ粒子の粒子径は、１μｍ以上５０μｍ以下であることが特に好ましい。
【０１３８】
上記はんだ粒子の粒子径は、平均粒子径であることが好ましく、数平均粒子径であることがより好ましい。はんだ粒子の粒子径は、例えば、任意のはんだ粒子５０個を電子顕微鏡又は光学顕微鏡にて観察し、各はんだ粒子の粒子径の平均値を算出することや、レーザー回折式粒度分布測定を行うことにより求められる。電子顕微鏡又は光学顕微鏡での観察では、１個当たりのはんだ粒子の粒子径は、円相当径での粒子径として求められる。電子顕微鏡又は光学顕微鏡での観察において、任意の５０個のはんだ粒子の円相当径での平均粒子径は、球相当径での平均粒子径とほぼ等しくなる。レーザー回折式粒度分布測定では、１個当たりのはんだ粒子の粒子径は、球相当径での粒子径として求められる。上記はんだ粒子の平均粒子径は、レーザー回折式粒度分布測定により算出することが好ましい。
【０１３９】
上記はんだ粒子の粒子径の変動係数（ＣＶ値）は、好ましくは５％以上、より好ましくは１０％以上であり、好ましくは４０％以下、より好ましくは３０％以下である。上記はんだ粒子の粒子径の変動係数が、上記下限以上及び上記上限以下であると、電極上にはんだをより一層効率的に配置することができる。但し、上記はんだ粒子の粒子径のＣＶ値は、５％未満であってもよい。
【０１４０】
上記変動係数（ＣＶ値）は、以下のようにして測定できる。
【０１４１】
ＣＶ値（％）＝（ρ／Ｄｎ）×１００
ρ：はんだ粒子の粒子径の標準偏差
Ｄｎ：はんだ粒子の粒子径の平均値
【０１４２】
上記はんだ粒子の形状は特に限定されない。上記はんだ粒子の形状は、球状であってもよく、扁平状等の球形状以外の形状であってもよい。
【０１４３】
上記導電材料１００重量％中、上記はんだ粒子の含有量は、好ましくは３５重量％以上、より好ましくは４０重量％以上、さらに好ましくは４５重量％以上であり、好ましくは８０重量％以下、より好ましくは７０重量％以下、さらに好ましくは６０重量％以下である。上記はんだ粒子の含有量が、上記下限以上及び上記上限以下であると、電極上にはんだ粒子をより一層効率的に配置することができ、電極間にはんだを多く配置することが容易であり、導通信頼性がより一層高くなる。導通信頼性をより一層高める観点からは、上記はんだ粒子の含有量は多い方が好ましい。
【０１４４】
（バインダー）
上記導電材料は、バインダーを含む。上記バインダーは特に限定されない。上記バインダーは、上記第２Ａの工程において除去されることが好ましい。上記バインダーは、上記バインダー除去工程において除去されることが好ましい。上記バインダーは、１種のみが用いられてもよく、２種以上が併用されてもよい。
【０１４５】
上記バインダーとしては、溶媒等が挙げられる。上記溶媒としては、脂肪族系溶媒、ケトン系溶媒、芳香族系溶媒、エステル系溶媒、エーテル系溶媒、アルコール系溶媒、パラフィン系溶媒及び石油系溶媒等が挙げられる。
【０１４６】
上記脂肪族系溶媒としては、シクロヘキサン、メチルシクロヘキサン及びエチルシクロヘキサン等が挙げられる。上記ケトン系溶媒としては、アセトン及びメチルエチルケトン等が挙げられる。上記芳香族系溶媒としては、トルエン及びキシレン等が挙げられる。上記エステル系溶媒としては、酢酸エチル、酢酸ブチル及び酢酸イソプロピル等が挙げられる。上記エーテル系溶媒としては、テトラヒドロフラン（ＴＨＦ）、及びジオキサン等が挙げられる。上記アルコール系溶媒としては、エタノール及びブタノール等が挙げられる。上記パラフィン系溶媒としては、パラフィン油及びナフテン油等が挙げられる。上記石油系溶媒としては、ミネラルターペン及びナフサ等が挙げられる。
【０１４７】
上記バインダーの融点は、上記導電材料に含まれるはんだ粒子の融点未満であることが好ましい。
【０１４８】
上記バインダーには、後述するフラックスが含まれていてもよい。上記バインダーがフラックスを含むことで、電極上にはんだ粒子をより一層効率的に配置することができる。
【０１４９】
上記導電材料１００重量％中、上記バインダーの含有量は、好ましくは２０重量％以上、より好ましくは３０重量％以上、さらに好ましくは４０重量％以上であり、好ましくは６５重量％以下である。上記バインダーの含有量が、上記下限以上及び上記上限以下であると、電極上にはんだ粒子をより一層効率的に配置することができ、電極間にはんだを多く配置することが容易であり、導通信頼性がより一層高くなる。
【０１５０】
（接着剤）
上記導電材料は、接着剤を含む。上記導電材料に含まれる上記接着剤により、上記接着剤中間層が形成される。上記導電材料に含まれる上記接着剤は、上記接着剤中間層の材料である。上記接着剤は、上記接着剤層の材料としても用いられる。上記接着剤により、上記接着剤層が形成される。上記接着剤中間層の材料と上記接着剤層の材料とは、同一であってもよく、異なっていてもよい。
【０１５１】
上記接着剤は、硬化性成分を含むことが好ましい。上記硬化成分としては、熱硬化性成分及び光硬化性成分等が挙げられる。上記熱硬化性成分は、熱硬化性化合物と熱硬化剤とを含むことが好ましい。上記熱硬化性成分は、硬化促進剤を含んでいてもよい。上記接着剤は、熱硬化性成分を含むことが好ましい。上記接着剤が熱硬化性成分を含む場合には、上記接着剤中間層又は上記接着剤層をより一層良好に硬化させるために、上記接着剤は、熱硬化性化合物と熱硬化剤とを含むことが好ましい。上記接着剤中間層又は上記接着剤層をより一層良好に硬化させるために、上記接着剤は硬化促進剤を含んでいてもよい。
【０１５２】
（硬化性成分：熱硬化性化合物）
上記熱硬化性化合物は特に限定されない。上記熱硬化性化合物としては、オキセタン化合物、エポキシ化合物、エピスルフィド化合物、（メタ）アクリル化合物、フェノール化合物、アミノ化合物、不飽和ポリエステル化合物、ポリウレタン化合物、シリコーン化合物及びポリイミド化合物等が挙げられる。上記接着剤中間層又は上記接着剤層の硬化性及び粘度をより一層良好にする観点、導通信頼性をより一層効果的に高める観点、及び絶縁信頼性をより一層効果的に高める観点からは、エポキシ化合物又はエピスルフィド化合物が好ましく、エポキシ化合物がより好ましい。上記熱硬化性化合物は、エポキシ化合物を含むことが好ましい。上記熱硬化性化合物は、１種のみが用いられてもよく、２種以上が併用されてもよい。
【０１５３】
上記エポキシ化合物は、少なくとも１個のエポキシ基を有する化合物である。上記エポキシ化合物としては、ビスフェノールＡ型エポキシ化合物、ビスフェノールＦ型エポキシ化合物、ビスフェノールＳ型エポキシ化合物、フェノールノボラック型エポキシ化合物、ビフェニル型エポキシ化合物、ビフェニルノボラック型エポキシ化合物、ビフェノール型エポキシ化合物、ナフタレン型エポキシ化合物、フルオレン型エポキシ化合物、フェノールアラルキル型エポキシ化合物、ナフトールアラルキル型エポキシ化合物、ジシクロペンタジエン型エポキシ化合物、アントラセン型エポキシ化合物、アダマンタン骨格を有するエポキシ化合物、トリシクロデカン骨格を有するエポキシ化合物、ナフチレンエーテル型エポキシ化合物、及びトリアジン核を骨格に有するエポキシ化合物等が挙げられる。上記エポキシ化合物は１種のみが用いられてもよく、２種以上が併用されてもよい。
【０１５４】
上記エポキシ化合物は、常温（２３℃）で液状又は固体であり、上記エポキシ化合物が常温で固体である場合には、上記エポキシ化合物の溶融温度は、上記はんだ粒子の融点以下であることが好ましい。上記の好ましいエポキシ化合物を用いることで、硬化時の熱により、導電材料の粘度を大きく低下させることができ、はんだ粒子の凝集を効率よく進行させることができる。
【０１５５】
絶縁信頼性をより一層効果的に高める観点、及び導通信頼性をより一層効果的に高める観点からは、上記熱硬化性化合物は、エポキシ化合物を含むことが好ましい。
【０１５６】
電極上にはんだ粒子をより一層効果的に配置する観点からは、上記熱硬化性化合物は、ポリエーテル骨格を有する熱硬化性化合物を含むことが好ましい。
【０１５７】
上記ポリエーテル骨格を有する熱硬化性化合物としては、炭素数３〜１２のアルキル鎖の両末端にグリシジルエーテル基を有する化合物、並びに炭素数２〜４のポリエーテル骨格を有し、該ポリエーテル骨格２〜１０個が連続して結合した構造単位を有するポリエーテル型エポキシ化合物等が挙げられる。
【０１５８】
硬化物の耐熱性をより一層効果的に高める観点からは、上記熱硬化性化合物は、イソシアヌル骨格を有する熱硬化性化合物を含むことが好ましい。
【０１５９】
上記イソシアヌル骨格を有する熱硬化性化合物としてはトリイソシアヌレート型エポキシ化合物等が挙げられ、日産化学工業社製ＴＥＰＩＣシリーズ（ＴＥＰＩＣ−Ｇ、ＴＥＰＩＣ−Ｓ、ＴＥＰＩＣ−ＳＳ、ＴＥＰＩＣ−ＨＰ、ＴＥＰＩＣ−Ｌ、ＴＥＰＩＣ−ＰＡＳ、ＴＥＰＩＣ−ＶＬ、ＴＥＰＩＣ−ＵＣ）等が挙げられる。
【０１６０】
上記導電材料１００重量％中、上記熱硬化性化合物の含有量は、好ましくは２０重量％以上、より好ましくは４０重量％以上、さらに好ましくは５０重量％以上であり、好ましくは９９重量％以下、より好ましくは９８重量％以下、さらに好ましくは９０重量％以下、特に好ましくは８０重量％以下である。上記熱硬化性化合物の含有量が、上記下限以上及び上記上限以下であると、電極上にはんだ粒子をより一層効率的に配置し、電極間の絶縁信頼性をより一層効果的に高めることができ、電極間の導通信頼性をより一層効果的に高めることができる。耐衝撃性をより一層効果的に高める観点からは、上記熱硬化性化合物の含有量は多い方が好ましい。
【０１６１】
上記導電材料１００重量％中、上記エポキシ化合物の含有量は、好ましくは２０重量％以上、より好ましくは４０重量％以上、さらに好ましくは５０重量％以上であり、好ましくは９９重量％以下、より好ましくは９８重量％以下、さらに好ましくは９０重量％以下、特に好ましくは８０重量％以下である。上記エポキシ化合物の含有量が、上記下限以上及び上記上限以下であると、電極上にはんだ粒子をより一層効率的に配置し、電極間の絶縁信頼性をより一層効果的に高めることができ、電極間の導通信頼性をより一層効果的に高めることができる。耐衝撃性をより一層高める観点からは、上記エポキシ化合物の含有量は多い方が好ましい。
【０１６２】
上記接着剤１００重量％中、上記熱硬化性化合物の含有量は、好ましくは２０重量％以上、より好ましくは４０重量％以上、さらに好ましくは５０重量％以上であり、好ましくは９９重量％以下、より好ましくは９８重量％以下、さらに好ましくは９０重量％以下、特に好ましくは８０重量％以下である。上記熱硬化性化合物の含有量が、上記下限以上及び上記上限以下であると、接続構造体を得る際に、タクトタイムを効果的に短くすることができ、電極間の絶縁信頼性をより一層効果的に高めることができ、電極間の導通信頼性をより一層効果的に高めることができる。耐衝撃性をより一層効果的に高める観点からは、上記熱硬化性化合物の含有量は多い方が好ましい。
【０１６３】
上記接着剤１００重量％中、上記エポキシ化合物の含有量は、好ましくは２０重量％以上、より好ましくは４０重量％以上、さらに好ましくは５０重量％以上であり、好ましくは９９重量％以下、より好ましくは９８重量％以下、さらに好ましくは９０重量％以下、特に好ましくは８０重量％以下である。上記エポキシ化合物の含有量が、上記下限以上及び上記上限以下であると、接続構造体を得る際に、タクトタイムを効果的に短くすることができ、電極間の絶縁信頼性をより一層効果的に高めることができ、電極間の導通信頼性をより一層効果的に高めることができる。耐衝撃性をより一層効果的に高める観点からは、上記エポキシ化合物の含有量は多い方が好ましい。
【０１６４】
（硬化性成分：熱硬化剤）
上記熱硬化剤は特に限定されない。上記熱硬化剤は、上記熱硬化性化合物を熱硬化させる。上記熱硬化剤としては、イミダゾール硬化剤、アミン硬化剤、フェノール硬化剤、ポリチオール硬化剤等のチオール硬化剤、酸無水物硬化剤、熱カチオン開始剤（熱カチオン硬化剤）及び熱ラジカル発生剤等が挙げられる。上記熱硬化剤は、１種のみが用いられてもよく、２種以上が併用されてもよい。
【０１６５】
上記接着剤中間層又は上記接着剤層を低温でより一層速やかに硬化可能とする観点からは、上記熱硬化剤は、イミダゾール硬化剤、チオール硬化剤、又はアミン硬化剤であることが好ましい。また、上記熱硬化性化合物と上記熱硬化剤とを混合したときの保存安定性を高める観点からは、上記熱硬化剤は、潜在性の硬化剤であることが好ましい。潜在性の硬化剤は、潜在性イミダゾール硬化剤、潜在性チオール硬化剤又は潜在性アミン硬化剤であることが好ましい。なお、上記熱硬化剤は、ポリウレタン樹脂又はポリエステル樹脂等の高分子物質で被覆されていてもよい。
【０１６６】
上記イミダゾール硬化剤は特に限定されない。上記イミダゾール硬化剤としては、２−メチルイミダゾール、２−エチル−４−メチルイミダゾール、１−シアノエチル−２−フェニルイミダゾール、１−シアノエチル−２−フェニルイミダゾリウムトリメリテート、２，４−ジアミノ−６−［２’−メチルイミダゾリル−（１’）］−エチル−ｓ−トリアジン及び２，４−ジアミノ−６−［２’−メチルイミダゾリル−（１’）］−エチル−ｓ−トリアジンイソシアヌル酸付加物、２−フェニル−４，５−ジヒドロキシメチルイミダゾール、２−フェニル−４−メチル−５−ヒドロキシメチルイミダゾール、２−フェニル−４−ベンジル−５−ヒドロキシメチルイミダゾール、２−パラトルイル−４−メチル−５−ヒドロキシメチルイミダゾール、２−メタトルイル−４−メチル−５−ヒドロキシメチルイミダゾール、２−メタトルイル−４，５−ジヒドロキシメチルイミダゾール、２−パラトルイル−４，５−ジヒドロキシメチルイミダゾール等における１Ｈ−イミダゾールの５位の水素をヒドロキシメチル基で、かつ、２位の水素をフェニル基またはトルイル基で置換したイミダゾール化合物等が挙げられる。
【０１６７】
上記チオール硬化剤は特に限定されない。上記チオール硬化剤としては、トリメチロールプロパントリス−３−メルカプトプロピオネート、ペンタエリスリトールテトラキス−３−メルカプトプロピオネート及びジペンタエリスリトールヘキサ−３−メルカプトプロピオネート等が挙げられる。
【０１６８】
上記アミン硬化剤は特に限定されない。上記アミン硬化剤としては、ヘキサメチレンジアミン、オクタメチレンジアミン、デカメチレンジアミン、３，９−ビス（３−アミノプロピル）−２，４，８，１０−テトラスピロ［５．５］ウンデカン、ビス（４−アミノシクロヘキシル）メタン、メタフェニレンジアミン及びジアミノジフェニルスルホン等が挙げられる。
【０１６９】
上記酸無水物硬化剤は特に限定されず、エポキシ化合物等の熱硬化性化合物の硬化剤として用いられる酸無水物であれば広く用いることができる。上記酸無水物硬化剤としては、無水フタル酸、テトラヒドロ無水フタル酸、トリアルキルテトラヒドロ無水フタル酸、ヘキサヒドロ無水フタル酸、メチルヘキサヒドロ無水フタル酸、メチルテトラヒドロ無水フタル酸、メチルブテニルテトラヒドロ無水フタル酸、フタル酸誘導体の無水物、無水マレイン酸、無水ナジック酸、無水メチルナジック酸、無水グルタル酸、無水コハク酸、グリセリンビス無水トリメリット酸モノアセテート、及びエチレングリコールビス無水トリメリット酸等の２官能の酸無水物硬化剤、無水トリメリット酸等の３官能の酸無水物硬化剤、並びに、無水ピロメリット酸、無水ベンゾフェノンテトラカルボン酸、メチルシクロヘキセンテトラカルボン酸無水物、及びポリアゼライン酸無水物等の４官能以上の酸無水物硬化剤等が挙げられる。
【０１７０】
上記熱カチオン開始剤は特に限定されない。上記熱カチオン開始剤としては、ヨードニウム系カチオン硬化剤、オキソニウム系カチオン硬化剤及びスルホニウム系カチオン硬化剤等が挙げられる。上記ヨードニウム系カチオン硬化剤としては、ビス（４−ｔｅｒｔ−ブチルフェニル）ヨードニウムヘキサフルオロホスファート等が挙げられる。上記オキソニウム系カチオン硬化剤としては、トリメチルオキソニウムテトラフルオロボラート等が挙げられる。上記スルホニウム系カチオン硬化剤としては、トリ−ｐ−トリルスルホニウムヘキサフルオロホスファート等が挙げられる。
【０１７１】
上記熱ラジカル発生剤は特に限定されない。上記熱ラジカル発生剤としては、アゾ化合物及び有機過酸化物等が挙げられる。上記アゾ化合物としては、アゾビスイソブチロニトリル（ＡＩＢＮ）等が挙げられる。上記有機過酸化物としては、ジ−ｔｅｒｔ−ブチルペルオキシド及びメチルエチルケトンペルオキシド等が挙げられる。
【０１７２】
上記熱硬化剤の反応開始温度は、好ましくは５０℃以上、より好ましくは７０℃以上、さらに好ましくは８０℃以上であり、好ましくは２５０℃以下、より好ましくは２００℃以下、さらに好ましくは１５０℃以下、特に好ましくは１４０℃以下である。上記熱硬化剤の反応開始温度が、上記下限以上及び上記上限以下であると、電極上にはんだ粒子をより一層効率的に配置される。上記熱硬化剤の反応開始温度は、８０℃以上１４０℃以下であることが特に好ましい。
【０１７３】
電極上にはんだ粒子をより一層効率的に配置する観点からは、上記熱硬化剤の反応開始温度は、上記はんだ粒子の融点よりも、高いことが好ましく、５℃以上高いことがより好ましく、１０℃以上高いことがさらに好ましい。
【０１７４】
上記熱硬化剤の反応開始温度は、ＤＳＣでの発熱ピークの立ち上がり開始の温度を意味する。
【０１７５】
上記熱硬化剤の含有量は特に限定されない。上記導電材料中に含まれる上記熱硬化性化合物１００重量部に対して、上記熱硬化剤の含有量は、好ましくは０．０１重量部以上、より好ましくは１重量部以上であり、好ましくは２００重量部以下、より好ましくは１００重量部以下、さらに好ましくは７５重量部以下である。上記熱硬化剤の含有量が、上記下限以上であると、導電材料を十分に硬化させることが容易である。熱硬化剤の含有量が、上記上限以下であると、硬化後に硬化に関与しなかった余剰の熱硬化剤が残存し難くなり、かつ硬化物の耐熱性がより一層高くなる。
【０１７６】
上記熱硬化剤の含有量は特に限定されない。上記接着剤中に含まれる上記熱硬化性化合物１００重量部に対して、上記熱硬化剤の含有量は、好ましくは０．０１重量部以上、より好ましくは１重量部以上であり、好ましくは２００重量部以下、より好ましくは１００重量部以下、さらに好ましくは７５重量部以下である。上記熱硬化剤の含有量が、上記下限以上であると、接着剤を十分に硬化させることが容易である。熱硬化剤の含有量が、上記上限以下であると、硬化後に硬化に関与しなかった余剰の熱硬化剤が残存し難くなり、かつ硬化物の耐熱性がより一層高くなる。
【０１７７】
（硬化性成分：硬化促進剤）
上記導電材料は硬化促進剤を含んでいてもよい。上記硬化促進剤は特に限定されない。上記硬化促進剤は、上記熱硬化性化合物と上記熱硬化剤との反応において硬化触媒として作用することが好ましい。上記硬化促進剤は、上記熱硬化性化合物との反応において硬化触媒として作用することが好ましい。上記硬化促進剤は、１種のみが用いられてもよく、２種以上が併用されてもよい。
【０１７８】
上記硬化促進剤としては、ホスホニウム塩、三級アミン、三級アミン塩、四級オニウム塩、三級ホスフィン、クラウンエーテル錯体、及びホスホニウムイリド等が挙げられる。具体的には、上記硬化促進剤としては、イミダゾール化合物、イミダゾール化合物のイソシアヌル酸塩、ジシアンジアミド、ジシアンジアミドの誘導体、メラミン化合物、メラミン化合物の誘導体、ジアミノマレオニトリル、ジエチレントリアミン、トリエチレンテトラミン、テトラエチレンペンタミン、ビス（ヘキサメチレン）トリアミン、トリエタノールアミン、ジアミノジフェニルメタン、有機酸ジヒドラジド等のアミン化合物、１，８−ジアザビシクロ［５，４，０］ウンデセン−７、３，９−ビス（３−アミノプロピル）−２，４，８，１０−テトラオキサスピロ［５，５］ウンデカン、三フッ化ホウ素、並びに、トリフェニルホスフィン、トリシクロヘキシルホスフィン、トリブチルホスフィン及びメチルジフェニルホスフィン等の有機リン化合物等が挙げられる。
【０１７９】
上記ホスホニウム塩は特に限定されない。上記ホスホニウム塩としては、テトラノルマルブチルホスホニウムブロマイド、テトラノルマルブチルホスホニウムＯ，Ｏ−ジエチルジチオリン酸、メチルトリブチルホスホニウムジメチルリン酸塩、テトラノルマルブチルホスホニウムベンゾトリアゾール、テトラノルマルブチルホスホニウムテトラフルオロボレート、及びテトラノルマルブチルホスホニウムテトラフェニルボレート等が挙げられる。
【０１８０】
上記熱硬化性化合物が良好に硬化するように、上記硬化促進剤の含有量は適宜選択される。上記導電材料中に含まれる上記熱硬化性化合物１００重量部に対する上記硬化促進剤の含有量は、好ましくは０．５重量部以上、より好ましくは０．８重量部以上であり、好ましくは１０重量部以下、より好ましくは８重量部以下である。上記硬化促進剤の含有量が、上記下限以上及び上記上限以下であると、上記熱硬化性化合物を良好に硬化させることができる。
【０１８１】
上記熱硬化性化合物が良好に硬化するように、上記硬化促進剤の含有量は適宜選択される。上記接着剤中に含まれる上記熱硬化性化合物１００重量部に対する上記硬化促進剤の含有量は、好ましくは０．５重量部以上、より好ましくは０．８重量部以上であり、好ましくは１０重量部以下、より好ましくは８重量部以下である。上記硬化促進剤の含有量が、上記下限以上及び上記上限以下であると、上記熱硬化性化合物を良好に硬化させることができる。
【０１８２】
（フラックス）
上記導電材料は、フラックスを含んでいてもよい。フラックスを用いることで、電極上にはんだ粒子をより一層効率的に配置することができる。上記フラックスは特に限定されない。上記フラックスとして、はんだ接合等に一般的に用いられているフラックスを用いることができる。また、上記フラックスは、上記バインダーに含まれていてもよい。
【０１８３】
上記フラックスとしては、塩化亜鉛、塩化亜鉛と無機ハロゲン化物との混合物、塩化亜鉛と無機酸との混合物、溶融塩、リン酸、リン酸の誘導体、有機ハロゲン化物、ヒドラジン、アミン化合物、有機酸及び松脂等が挙げられる。上記フラックスは、１種のみが用いられてもよく、２種以上が併用されてもよい。
【０１８４】
上記溶融塩としては、塩化アンモニウム等が挙げられる。上記有機酸としては、乳酸、クエン酸、ステアリン酸、グルタミン酸及びグルタル酸等が挙げられる。上記松脂としては、活性化松脂及び非活性化松脂等が挙げられる。上記フラックスは、カルボキシル基を２個以上有する有機酸、又は松脂であることが好ましい。上記フラックスは、カルボキシル基を２個以上有する有機酸であってもよく、松脂であってもよい。カルボキシル基を２個以上有する有機酸、松脂の使用により、電極間の導通信頼性がより一層高くなる。
【０１８５】
上記カルボキシル基を２個以上有する有機酸としては、例えば、コハク酸、グルタル酸、アジピン酸、ピメリン酸、スベリン酸、アゼライン酸、及びセバシン酸等が挙げられる。
【０１８６】
上記アミン化合物としては、シクロヘキシルアミン、ジシクロヘキシルアミン、ベンジルアミン、ベンズヒドリルアミン、イミダゾール、ベンゾイミダゾール、フェニルイミダゾール、カルボキシベンゾイミダゾール、ベンゾトリアゾール、及びカルボキシベンゾトリアゾール等が挙げられる。
【０１８７】
上記松脂はアビエチン酸を主成分とするロジン類である。上記ロジン類としては、アビエチン酸、及びアクリル変性ロジン等が挙げられる。フラックスはロジン類であることが好ましく、アビエチン酸であることがより好ましい。この好ましいフラックスの使用により、電極間の導通信頼性がより一層高くなる。
【０１８８】
上記フラックスの活性温度（融点）は、好ましくは５０℃以上、より好ましくは７０℃以上、さらに好ましくは８０℃以上であり、好ましくは２００℃以下、より好ましくは１９０℃以下、より一層好ましくは１６０℃以下、さらに好ましくは１５０℃以下、更に一層好ましくは１４０℃以下である。上記フラックスの活性温度が、上記下限以上及び上記上限以下であると、フラックス効果がより一層効果的に発揮され、はんだが電極上により一層効率的に配置される。上記フラックスの活性温度（融点）は８０℃以上１９０℃以下であることが好ましい。上記フラックスの活性温度（融点）は８０℃以上１４０℃以下であることが特に好ましい。
【０１８９】
フラックスの活性温度（融点）が８０℃以上１９０℃以下である上記フラックスとしては、コハク酸（融点１８６℃）、グルタル酸（融点９６℃）、アジピン酸（融点１５２℃）、ピメリン酸（融点１０４℃）、スベリン酸（融点１４２℃）等のジカルボン酸、安息香酸（融点１２２℃）、及びリンゴ酸（融点１３０℃）等が挙げられる。
【０１９０】
また、上記フラックスの沸点は２００℃以下であることが好ましい。
【０１９１】
電極上にはんだ粒子をより一層効率的に配置する観点からは、上記フラックスの融点は、上記はんだ粒子の融点よりも、高いことが好ましく、５℃以上高いことがより好ましく、１０℃以上高いことが更に好ましい。
【０１９２】
電極上にはんだ粒子をより一層効率的に配置する観点からは、上記フラックスの融点は、上記熱硬化剤の反応開始温度よりも、高いことが好ましく、５℃以上高いことがより好ましく、１０℃以上高いことが更に好ましい。
【０１９３】
上記フラックスは、導電材料中に分散されていてもよく、はんだ粒子の表面上に付着していてもよい。
【０１９４】
フラックスの融点が、はんだ粒子の融点より高いことにより、電極部分にはんだ粒子を効率的に凝集させることができる。これは、接合時に熱を付与した場合、電子部品本体上に形成された電極と、電極周辺の電子部品本体の部分とを比較すると、電極部分の熱伝導率が電極周辺の電子部品本体部分の熱伝導率よりも高いことにより、電極部分の昇温が速いことに起因する。はんだ粒子の融点を超えた段階では、はんだ粒子の内部は溶解するが、表面に形成された酸化被膜は、フラックスの融点（活性温度）に達していないので、除去されない。この状態で、電極部分の温度が先に、フラックスの融点（活性温度）に達するため、優先的に電極上に移動したはんだ粒子の表面の酸化被膜が除去され、はんだ粒子が電極の表面上に濡れ拡がることができる。これにより、電極上に効率的にはんだ粒子を凝集させることができる。
【０１９５】
上記フラックスは、加熱によりカチオンを放出するフラックスであることが好ましい。加熱によりカチオンを放出するフラックスの使用により、電極上にはんだ粒子をより一層効率的に配置することができる。
【０１９６】
上記加熱によりカチオンを放出するフラックスとしては、上記熱カチオン開始剤（熱カチオン硬化剤）が挙げられる。
【０１９７】
電極上にはんだ粒子をより一層効率的に配置する観点、絶縁信頼性をより一層効果的に高める観点、及び導通信頼性をより一層効果的に高める観点からは、上記フラックスは、酸化合物と塩基化合物との塩であることが好ましい。
【０１９８】
上記酸化合物は、カルボキシル基を有する有機化合物であることが好ましい。上記酸化合物としては、脂肪族系カルボン酸であるマロン酸、コハク酸、グルタル酸、アジピン酸、ピメリン酸、スベリン酸、アゼライン酸、セバシン酸、クエン酸、リンゴ酸、環状脂肪族カルボン酸であるシクロヘキシルカルボン酸、１，４−シクロヘキシルジカルボン酸、芳香族カルボン酸であるイソフタル酸、テレフタル酸、トリメリット酸、及びエチレンジアミン四酢酸等が挙げられる。電極上にはんだ粒子をより一層効率的に配置する観点、絶縁信頼性をより一層効果的に高める観点、及び導通信頼性をより一層効果的に高める観点からは、上記酸化合物は、グルタル酸、シクロヘキシルカルボン酸、又はアジピン酸であることが好ましい。
【０１９９】
上記塩基化合物は、アミノ基を有する有機化合物であることが好ましい。上記塩基化合物としては、ジエタノールアミン、トリエタノールアミン、メチルジエタノールアミン、エチルジエタノールアミン、シクロヘキシルアミン、ジシクロヘキシルアミン、ベンジルアミン、ベンズヒドリルアミン、２−メチルベンジルアミン、３−メチルベンジルアミン、４−ｔｅｒｔ−ブチルベンジルアミン、Ｎ−メチルベンジルアミン、Ｎ−エチルベンジルアミン、Ｎ−フェニルベンジルアミン、Ｎ−ｔｅｒｔ−ブチルベンジルアミン、Ｎ−イソプロピルベンジルアミン、Ｎ，Ｎ−ジメチルベンジルアミン、イミダゾール化合物、及びトリアゾール化合物が挙げられる。電極上にはんだ粒子をより一層効率的に配置する観点、絶縁信頼性をより一層効果的に高める観点、及び導通信頼性をより一層効果的に高める観点からは、上記塩基化合物は、ベンジルアミンであることが好ましい。
【０２００】
導電材料１００重量％中、上記フラックスの含有量は、好ましくは０．５重量％以上であり、好ましくは３０重量％以下、より好ましくは２５重量％以下である。上記導電材料は、フラックスを含んでいなくてもよい。上記フラックスの含有量が、上記下限以上及び上記上限以下であると、はんだ及び電極の表面に酸化被膜がより一層形成され難くなり、更に、はんだ及び電極の表面に形成された酸化被膜をより一層効果的に除去できる。
【０２０１】
（フィラー）
本発明に係る導電材料は、フィラーを含んでいてもよい。フィラーは、有機フィラーであってもよく、無機フィラーであってもよい。上記導電材料がフィラーを含むことにより、基板の全電極上に対して、はんだ粒子を均一に凝集させることができる。
【０２０２】
上記導電材料は、上記フィラーを含まないか、又は上記フィラーを５重量％以下で含むことが好ましい。上記熱硬化性化合物を用いている場合には、フィラーの含有量が少ないほど、電極上にはんだ粒子が移動しやすくなる。
【０２０３】
導電材料１００重量％中、上記フィラーの含有量は、好ましくは０重量％（未含有）以上であり、好ましくは５重量％以下、より好ましくは２重量％以下、さらに好ましくは１重量％以下である。上記フィラーの含有量が、上記下限以上及び上記上限以下であると、はんだ粒子が電極上により一層均一に配置される。
【０２０４】
（スペーサ）
上記導電材料はスペーサを含んでいてもよい。上記導電材料中にスペーサが含まれることで、熱圧着工程において多量のはんだが電極間から押し出されることを防ぎ、得られた接続構造体において、接続されてはならない横方向の電極間の絶縁信頼性を高めることができる。上記スペーサは特に限定されない。上記スペーサとしては、無機粒子及び有機粒子等が挙げられる。上記スペーサは絶縁性粒子であることが好ましい。上記スペーサの粒子径は、第１の電子部品におけるはんだ部の高さにより適宜設定すればよく、はんだ部の高さに合わせた粒子径のスペーサを用いることで、はんだの配置精度を高めつつ、絶縁信頼性を高めることができる。なお、第１の電子部品におけるはんだ部の高さ（バンプ高さ）はレーザー顕微鏡等により測定することができる。電極間の絶縁信頼性をより一層効果的に高める観点からは、上記スペーサの粒子径は、好ましくは３μｍ以上、より好ましくは５μｍ以上であり、好ましくは１５μｍ以下、より好ましくは１０μｍ以下である。
【０２０５】
上記スペーサの粒子径は、平均粒子径であることが好ましく、数平均粒子径であることがより好ましい。スペーサの粒子径は、例えば、任意のスペーサ５０個を電子顕微鏡又は光学顕微鏡にて観察し、各スペーサの粒子径の平均値を算出することや、レーザー回折式粒度分布測定を行うことにより求められる。電子顕微鏡又は光学顕微鏡での観察では、１個当たりのスペーサの粒子径は、円相当径での粒子径として求められる。電子顕微鏡又は光学顕微鏡での観察において、任意の５０個のスペーサの円相当径での平均粒子径は、球相当径での平均粒子径とほぼ等しくなる。レーザー回折式粒度分布測定では、１個当たりのスペーサの粒子径は、球相当径での粒子径として求められる。上記スペーサの平均粒子径は、レーザー回折式粒度分布測定により算出することが好ましい。
【０２０６】
（他の成分）
上記導電材料は、必要に応じて、例えば、充填剤、増量剤、軟化剤、可塑剤、チキソ剤、レベリング剤、重合触媒、硬化触媒、着色剤、酸化防止剤、熱安定剤、光安定剤、紫外線吸収剤、滑剤、帯電防止剤及び難燃剤等の各種添加剤を含んでいてもよい。
【０２０７】
以下、実施例及び比較例を挙げて、本発明を具体的に説明する。本発明は、以下の実施例のみに限定されない。
【０２０８】
硬化性成分（熱硬化性化合物）：
熱硬化性化合物１：ビスフェノールＡ型エポキシ化合物、三菱化学社製「ＹＬ９８０」
【０２０９】
硬化性成分（熱硬化剤）：
熱硬化剤１：メチルブテニルテトラヒドロ無水フタル酸、三菱化学社製「ＹＨ３０６」
【０２１０】
硬化性成分（硬化促進剤）：
硬化促進剤１：変性アミン化合物、Ｔ＆Ｋ  ＴＯＫＡ社製「Ｆ−７０００」
硬化促進剤２：２−エチル―４メチルイミダゾールが１，１，２，２−テトラキス−（４−ヒドロキシフェニル）エタンにより包接された化合物、日本曹達社製「ＴＥＰ−２Ｅ４ＭＺ」
【０２１１】
フラックス：
フラックス１：グルタル酸、富士フィルム和光純薬工業社製「グルタル酸」
【０２１２】
はんだ粒子：
はんだ粒子１：ＳｎＢｉはんだ粒子、三井金属社製「ＤＳ−１０」、粒子径１３μｍ
【０２１３】
スペーサ：
スペーサ１：ミクロパール、積水化学工業社製「ＡＵ−２０５」、粒子径５μｍ
スペーサ２：ミクロパール、積水化学工業社製「ＡＵ−２１０」、粒子径１０μｍ
【０２１４】
（実施例１）
（１）導電材料（異方性導電ペースト）の作製
下記の表１に示す成分を下記の表１に示す配合量で配合して、導電材料（異方性導電ペースト）を得た。
【０２１５】
（２）電子部品の作製
Ｌ／Ｓ＝２００μｍ／２００μｍの銅電極パターン（第１の電極）を上面に有するフレキシブル基板（第１の電子部品本体）を用意した。
【０２１６】
上記フレキシブル基板の上面に、作製直後の導電材料（異方性導電ペースト）を厚さ２０μｍとなるように配置した。次に、導電材料（異方性導電ペースト）を１４０℃及び３０秒間の条件で加熱し、上記第１の電極に面接触した状態のはんだ部を形成し、かつ、上記導電材料に含まれる接着剤により接着剤層を形成して、上記はんだ部の外表面が上記接着剤層により覆われている電子部品を得た。
【０２１７】
（３）接続構造体の作製
Ｌ／Ｓ＝２００μｍ／２００μｍの銅電極パターン（第２の電極）を下面に有する半導体チップ（第２の電子部品本体）を用意した。
【０２１８】
得られた電子部品における上記接着剤層の上記フレキシブル基板側とは反対側の表面上に、半導体チップを第２の電極側から電極同士が対向するように配置して、１６０℃及び０．５ＭＰａの条件で加熱及び加圧することで、上記フレキシブル基板と上記半導体チップとを上記接着剤層により接着し、接続構造体を得た。
【０２１９】
（実施例２）
導電材料（異方性導電ペースト）の作製の際に、下記の表１に示す成分を下記の表１に示す配合量で配合したこと以外は、実施例１と同様にして、電子部品及び接続構造体を得た。
【０２２０】
（実施例３）
導電材料（異方性導電ペースト）の作製の際に、下記の表１に示す成分を下記の表１に示す配合量で配合したこと以外は、実施例１と同様にして、電子部品及び接続構造体を得た。
【０２２１】
（比較例１）
（１）導電材料（異方性導電ペースト）の作製
下記の表１に示す成分を下記の表１に示す配合量で配合して、導電材料（異方性導電ペースト）を得た。
【０２２２】
（２）接続構造体の作製
Ｌ／Ｓ＝２００μｍ／２００μｍの銅電極パターン（第１の電極）を上面に有するフレキシブル基板（第１の電子部品本体）を用意した。また、Ｌ／Ｓ＝２００μｍ／２００μｍの銅電極パターン（第２の電極）を下面に有する半導体チップ（第２の電子部品本体）を用意した。
【０２２３】
上記フレキシブル基板の上面に、作製直後の導電材料（異方性導電ペースト）を厚さ２０μｍとなるように配置し、導電材料（異方性導電ペースト）層を形成した。次に、導電材料（異方性導電ペースト）層の上記フレキシブル基板側とは反対側の表面上に、半導体チップを第２の電極側から電極同士が対向するように配置して、１６０℃及び０．５ＭＰａの条件で加熱及び加圧することで、導電材料（異方性導電ペースト）を硬化させ、接続構造体を得た。
【０２２４】
（評価）
（１）はんだ部の高さ（バンプ高さ）
得られた電子部品のはんだ部の高さ（バンプ高さ）を、レーザー顕微鏡（キーエンス社製「ＶＫ−Ｘ２００」）を用いて測定した。
【０２２５】
（２）タクトタイム
得られた導電材料を用いて、タクトタイム（硬化性成分（接着剤層）の硬化が完了するまでの時間）を測定した。具体的には、接続構造体の作製に用いた導電材料（異方性導電ペースト）を用意し、接続構造体を作製する場合と同様の条件で加熱した評価用サンプルを作製した。その後、上記評価用サンプルを示差走査熱量測定（ＤＳＣ）で測定し、発熱ピークが無いことを確認し、評価用サンプルを作製するために加熱した時間をタクトタイムとした。示差走査熱量測定（ＤＳＣ）装置は、ＳＩＩ社製「ＥＸＳＴＡＲ  ＤＳＣ７０２０」を用いた。
【０２２６】
（３）電極間の絶縁信頼性
得られた接続構造体において、８５℃及び湿度８５％の雰囲気中に１００時間放置後、隣接する電極間に、５Ｖを印加し、接続抵抗値を１００箇所で測定した。絶縁信頼性を以下の基準で判定した。
【０２２７】
［絶縁信頼性の判定基準］
○○：１００箇所中、接続抵抗値が１０５Ω以上である箇所が、９９箇所以上
○：１００箇所中、接続抵抗値が１０５Ω以上である箇所が、９５箇所以上９９箇所未満
×：１００箇所中、接続抵抗値が１０５Ω以上である箇所が、９５箇所未満
【０２２８】
結果を下記の表１に示す。
【０２２９】
【表１】
2019145793.tif 000003
【符号の説明】
【０２３０】
１，１Ａ…電子部品
２…第１の電子部品本体
２ａ…第１の電極
３…第２の電子部品本体
３ａ…第２の電極
４，４Ｘ…接続部
４Ａ，４ＸＡ…はんだ電極
４Ｂ，４ＸＢ…接着部
１１…はんだ部
１２，１２Ａ，１２Ｂ…接着剤層
１３Ａ，１３Ｂ…接着剤中間層
２１，２１Ａ，２１Ｂ…導電材料
２２…はんだ粒子
２３…バインダー
２３Ａ，２３Ｂ…接着剤
３１，３１Ｘ…接続構造体
【図１】
2019145793.tif 000004
【図２】
2019145793.tif 000005
【図３】
2019145793.tif 000006
【図４】
2019145793.tif 000007
【図５】
2019145793.tif 000008
【図６】
2019145793.tif 000009
【図７】
2019145793.tif 000010
【図８】
2019145793.tif 000011